(57)【要約】【課題】  安全性に優れ、厚みを小さくでき、かつ生産性が良好な非水二次電池を提供する。【解決手段】  横断面が扁平状の巻回電極体を有する非水二次電池であって、セパレータは、融点が８０〜１７０℃の熱可塑性樹脂（I）を主体とする多孔質層（Ａ）と、塗布工程を経て形成される特定の多孔質層（Ｂ）や特定の多孔質層（Ｃ）とを有する２層構造または３層構造で、静置したときに、いずれか一方の面方向に反りが生じやすいものであり、巻回電極体の内端およびその近傍において、セパレータに反りが生じやすい箇所では、セパレータが多孔質層（Ｂ）や多孔質層（Ｃ）を有していないことを特徴とする非水二次電池により、前記課題を解決する。【選択図】  図４
2012204243.tif 000002
【特許請求の範囲】
【請求項１】
正極、負極、および前記正極と前記負極との間に介在させる２枚のセパレータを重ねて巻回し、横断面を扁平状にした巻回電極体を有する非水二次電池であって、
前記セパレータは、多孔質層（Ａ）および多孔質層（Ｂ）を有する２層構造であり、
前記多孔質層（Ａ）は、融点が８０〜１７０℃の熱可塑性樹脂（I）を主体とする層であり、
前記多孔質層（Ｂ）は、前記熱可塑性樹脂（I）よりも融点の低い熱可塑性樹脂（II）を主体とする層であり、かつ多孔質層（Ｂ）の構成材料を溶剤に分散または溶解させて調製した組成物を、前記多孔質層（Ａ）の片面に塗布する工程を経て形成した層であり、
正極および負極のうち、少なくとも一方の電極の内端が、前記巻回電極体の内側の最初の屈曲開始部よりも内端側に位置する場合、前記２枚のセパレータのうちの少なくとも一方は、その多孔質層（Ａ）側が、内端位置が前記巻回電極体のより内端側に位置する一方の電極と接しており、かつ、少なくとも、内端位置が前記巻回電極体のより内端側に位置する一方の電極と接する位置よりも前記巻回電極体の内端側には、多孔質層（Ｂ）を有しておらず、
正極および負極の内端が、前記巻回電極体の内側の最初の屈曲開始部よりも外端側に位置する場合、前記２枚のセパレータのうちの少なくとも一方は、少なくとも、前記巻回電極体の内側の最初の屈曲開始部よりも内端側には、多孔質層（Ｂ）を有していないことを特徴とする非水二次電池。
【請求項２】
正極および負極のうち、巻回電極体のより外側に位置する電極と電池の外部端子とを接続するためのタブが、前記巻回電極体のより外側に位置する電極の最外周における、前記２枚のセパレータの少なくとも一方が巻回電極体の内側で多孔質層（Ｂ）を有していない箇所に相当する位置に設けられている請求項１に記載の非水二次電池。
【請求項３】
少なくとも負極の内端が、巻回電極体の内側の最初の屈曲開始部よりも内端側に位置しており、前記負極と多孔質層（Ａ）側で接するセパレータは、少なくとも、負極と接する位置よりも前記巻回電極体の内端側には、多孔質層（Ｂ）を有していない請求項１または２に記載の非水二次電池。
【請求項４】
正極および負極の内端が、巻回電極体の内側の最初の屈曲開始部よりも外端側に位置しており、２枚のセパレータが、少なくとも、前記巻回電極体の内側の最初の屈曲開始部よりも内端側には、多孔質層（Ｂ）を有していない請求項１または２に記載の非水二次電池。
【請求項５】
正極、負極、および前記正極と前記負極との間に介在させる２枚のセパレータを重ねて巻回し、横断面を扁平状にした巻回電極体を有する非水二次電池であって、
前記セパレータは、多孔質層（Ａ）、多孔質層（Ｂ）および多孔質層（Ｃ）を有する３層構造であり、
前記多孔質層（Ａ）は、融点が８０〜１７０℃の熱可塑性樹脂（I）を主体とする層であり、
前記多孔質層（Ｂ）は、前記熱可塑性樹脂（I）よりも融点の低い熱可塑性樹脂（II）を主体とする層であり、かつ多孔質層（Ｂ）の構成材料を溶剤に分散または溶解させて調製した組成物を、前記多孔質層（Ａ）の片面に塗布する工程を経て形成した層であり、
前記多孔質層（Ｃ）は、耐熱温度が１５０℃以上のフィラーを主体として含む層であり、かつ多孔質層（Ｃ）の構成材料を溶剤に分散または溶解させて調製した組成物を、前記多孔質層（Ａ）における前記多孔質層（Ｂ）の形成面とは反対側の面に塗布する工程を経て形成した層であり、
正極および負極のうち、少なくとも一方の電極の内端が、前記巻回電極体の内側の最初の屈曲開始部よりも内端側に位置する場合、前記２枚のセパレータのうちの少なくとも一方は、その多孔質層（Ｂ）側が、内端位置が前記巻回電極体のより内端側に位置する一方の電極と接しており、かつ、少なくとも、内端位置が前記巻回電極体のより内端側に位置する一方の電極と接する位置よりも前記巻回電極体の内端側には、多孔質層（Ｂ）および多孔質層（Ｃ）を有しておらず、
正極および負極の内端が、前記巻回電極体の内側の最初の屈曲開始部よりも外端側に位置する場合、前記２枚のセパレータのうちの少なくとも一方は、少なくとも、前記巻回電極体の内側の最初の屈曲開始部よりも内端側には、多孔質層（Ｂ）および多孔質層（Ｃ）を有していないことを特徴とする非水二次電池。
【請求項６】
正極および負極のうち、巻回電極体のより外側に位置する電極と電池の外部端子とを接続するためのタブが、前記巻回電極体のより外側に位置する電極の最外周における、前記２枚のセパレータの少なくとも一方が巻回電極体の内側で多孔質層（Ｂ）および多孔質層（Ｃ）を有していない箇所に相当する位置に設けられている請求項５に記載の非水二次電池。
【請求項７】
少なくとも負極の内端が、巻回電極体の内側の最初の屈曲開始部よりも内端側に位置しており、前記負極と多孔質層（Ｂ）側で接するセパレータは、少なくとも、負極と接する位置よりも前記巻回電極体の内端側には、多孔質層（Ｂ）および多孔質層（Ｃ）を有していない請求項５または６に記載の非水二次電池。
【請求項８】
正極および負極の内端が、巻回電極体の内側の最初の屈曲開始部よりも外端側に位置しており、２枚のセパレータが、少なくとも、前記巻回電極体の内側の最初の屈曲開始部よりも内端側には、多孔質層（Ｂ）および多孔質層（Ｃ）を有していない請求項５または６に記載の非水二次電池。
【請求項９】
セパレータの多孔質層（Ｃ）が正極に対向している請求項５〜８のいずれかに記載の非水二次電池。
【発明の詳細な説明】
【技術分野】
【０００１】
本発明は、安全性に優れ、厚みを小さくでき、かつ生産性が良好な非水二次電池に関するものである。
【背景技術】
【０００２】
リチウム二次電池などの非水二次電池は、エネルギー密度が高いという特徴から、携帯電話やノート型パーソナルコンピューターなどの携帯機器の電源として広く用いられている。
【０００３】
非水二次電池では、正極と負極との間に介在させるセパレータとして、例えば、ポリオレフィン製の微多孔膜が使用されているが、前記微多孔膜の表面に電池の安全性を高めるための機能層を形成した積層型のセパレータを使用することで、非水二次電池の安全性向上を図ることも検討されている。
【０００４】
例えば、特許文献１には、シャットダウン機能を確保するための樹脂を主体として含む微多孔膜などで構成される第１セパレータ層と、耐熱温度が１５０℃以上のフィラーを主体として含む第２セパレータ層とを有する積層型のセパレータを用いて、非水二次電池などの電気化学素子を構成することが提案されている。特許文献１に記載のセパレータでは、第２セパレータ層が、セパレータ全体の熱収縮を抑制する機能層として作用するため、これを使用することにより、異常過熱した際にも熱暴走が生じ難い安全性に優れた非水二次電池とすることができる。
【０００５】
また、特許文献２には、ポリオレフィン製の微多孔膜の表面に、シャットダウン機能を確保するための低融点の樹脂を含有する層を形成したリチウム電池用セパレータ材が記載されている。
【先行技術文献】
【特許文献】
【０００６】
【特許文献１】国際公開第２００７／６６７６８号
【特許文献２】特開昭６０−１３６１６１号公報
【発明の概要】
【発明が解決しようとする課題】
【０００７】
ところで、微多孔膜の表面に機能層を形成した積層型のセパレータでは、例えば長尺の微多孔膜を巻き取ったロールから、微多孔膜を引き出し、この微多孔膜の表面に、機能層の構成材料を含む組成物（塗料）を連続的に塗布して機能層を形成する製造方法が取られることがある。この際、微多孔膜には引き取り方向に応力がかかるため、製造後のセパレータにおいては、微多孔膜部分が残留応力によって縮む一方で、形成した機能層は、応力が残留していない場合には縮まないため、機能層を外側にして反りが生じることがある。非水二次電池では、正極と負極とセパレータとを重ね、渦巻き状に巻回した巻回電極体を使用することが多いが、前記のような反りの生じたセパレータを使用すると、巻回電極体の最内周側の端部において、電極と接していないセパレータが反り返り、外周側にカールして折れ重なるようになって巻回電極体の厚みが増加する虞があり、これにより巻回電極体の厚みが不均一となるため、電池の生産性が低下する。
【０００８】
また、積層型のセパレータでは、基材となる微多孔膜などの表面に機能層を設けるために、セパレータ全体の厚みが大きくなりやすい。最近の非水二次電池では、使用機器の小型化に伴って、小型化、薄形化が要求されることも多く、積層型のセパレータを用いた電池においても、このような要請に応えることも求められる。
【０００９】
本発明は前記事情に鑑みてなされたものであり、その目的は、安全性に優れ、厚みを小さくでき、かつ生産性が良好な非水二次電池を提供することにある。
【課題を解決するための手段】
【００１０】
前記目的を達成し得た本発明の非水二次電池は、正極、負極、および前記正極と前記負極との間に介在させる２枚のセパレータを重ねて巻回し、横断面を扁平状にした巻回電極体を有する非水二次電池であって、以下の（１）の態様（以下、「第一の態様」という）または（２）の態様（以下、「第二の態様」という）を有することを特徴とするものである。
【００１１】
（１）前記セパレータは、多孔質層（Ａ）および多孔質層（Ｂ）を有する２層構造であり、前記多孔質層（Ａ）は、融点が８０〜１７０℃の熱可塑性樹脂（I）を主体とする層であり、前記多孔質層（Ｂ）は、前記熱可塑性樹脂（I）よりも融点の低い熱可塑性樹脂（II）を主体とする層であり、かつ多孔質層（Ｂ）の構成材料を溶剤に分散または溶解させて調製した組成物を、前記多孔質層（Ａ）の片面に塗布する工程を経て形成した層であり、正極および負極のうち、少なくとも一方の電極の内端が、前記巻回電極体の内側の最初の屈曲開始部よりも内端側に位置する場合、前記２枚のセパレータのうちの少なくとも一方は、その多孔質層（Ａ）側が、内端位置が前記巻回電極体のより内端側に位置する一方の電極と接しており、かつ、少なくとも、内端位置が前記巻回電極体のより内端側に位置する一方の電極と接する位置よりも前記巻回電極体の内端側には、多孔質層（Ｂ）を有しておらず、正極および負極の内端が、前記巻回電極体の内側の最初の屈曲開始部よりも外端側に位置する場合、前記２枚のセパレータのうちの少なくとも一方は、少なくとも、前記巻回電極体の内側の最初の屈曲開始部よりも内端側には、多孔質層（Ｂ）を有していない。
【００１２】
（２）前記セパレータは、多孔質層（Ａ）、多孔質層（Ｂ）および多孔質層（Ｃ）を有する３層構造であり、前記多孔質層（Ａ）は、融点が８０〜１７０℃の熱可塑性樹脂（I）を主体とする層であり、前記多孔質層（Ｂ）は、前記熱可塑性樹脂（I）よりも融点の低い熱可塑性樹脂（II）を主体とする層であり、かつ多孔質層（Ｂ）の構成材料を溶剤に分散または溶解させて調製した組成物を、前記多孔質層（Ａ）の片面に塗布する工程を経て形成した層であり、前記多孔質層（Ｃ）は、耐熱温度が１５０℃以上のフィラーを主体として含む層であり、かつ多孔質層（Ｃ）の構成材料を溶剤に分散または溶解させて調製した組成物を、前記多孔質層（Ａ）における前記多孔質層（Ｂ）の形成面とは反対側の面に塗布する工程を経て形成した層であり、正極および負極のうち、少なくとも一方の電極の内端が、前記巻回電極体の内側の最初の屈曲開始部よりも内端側に位置する場合、前記２枚のセパレータのうちの少なくとも一方は、その多孔質層（Ｂ）側が、内端位置が前記巻回電極体のより内端側に位置する一方の電極と接しており、かつ、少なくとも、内端位置が前記巻回電極体のより内端側に位置する一方の電極と接する位置よりも前記巻回電極体の内端側には、多孔質層（Ｂ）および多孔質層（Ｃ）を有しておらず、正極および負極の内端が、前記巻回電極体の内側の最初の屈曲開始部よりも外端側に位置する場合、前記２枚のセパレータのうちの少なくとも一方は、少なくとも、前記巻回電極体の内側の最初の屈曲開始部よりも内端側には、多孔質層（Ｂ）および多孔質層（Ｃ）を有していない。
【００１３】
本発明の非水二次電池では、融点が８０〜１７０℃の熱可塑性樹脂を主体とする多孔質層（Ａ）と、電池の安全性を高めるための機能層であり、かつ構成材料を含む組成物を多孔質層（Ａ）の表面に塗布する工程を経て形成される多孔質層（Ｂ）とを有する２層構造のセパレータ、または前記多孔質層（Ａ）および前記多孔質層（Ｂ）に加えて、前記多孔質層（Ｂ）と同様に電池の安全性を高めるための機能層であり、かつ構成材料を含む組成物を多孔質層（Ａ）の表面に塗布する工程を経て形成される多孔質層（Ｃ）を有する３層構造のセパレータを使用するが、これらのセパレータは、静置したときに、いずれか一方の面方向に反りが生じやすい。このようなセパレータは、前記の通り、厚みの均一な巻回電極体の形成が困難である。
【００１４】
そこで、本発明では、巻回電極体の内端およびその近傍において、これら２枚のセパレータについて、巻回電極体の形成時に反りが生じる虞のある箇所に多孔質層（Ｂ）や多孔質層（Ｃ）を形成しないようにして、巻回電極体の形成時におけるセパレータの反りを抑制し、非水二次電池の生産性の向上を可能としている。
【００１５】
また、薄形化を目的として横断面を扁平状とした巻回電極体の内側において、セパレータに反りが生じることによって、巻回電極体の厚みが増大するが、前記の通り、本発明では、このような反りの発生を抑えることができるため、巻回電極体全体の厚みの増大を抑制できる。
【００１６】
このように、本発明では、多孔質層（Ａ）および多孔質層（Ｂ）を有するセパレータや、多孔質層（Ａ）、多孔質層（Ｂ）および多孔質層（Ｃ）を有するセパレータを用いていても、扁平状の巻回電極体全体の厚みを小さくすることができ、これにより電池の厚みを小さくすることが可能である。
【発明の効果】
【００１７】
本発明によれば、安全性に優れ、厚みが小さく、かつ生産性の良好な非水二次電池を提供することができる。
【図面の簡単な説明】
【００１８】
【図１】本発明の非水二次電池の第一の態様に係る巻回電極体の横断面の一例を表す模式図である。
【図２】本発明の非水二次電池の第一の態様に係る巻回電極体の横断面の他の例を表す模式図である。
【図３】本発明の非水二次電池の第一の態様に係る巻回電極体の横断面の他の例を表す模式図である。
【図４】本発明の非水二次電池の第一の態様に係る巻回電極体の横断面の他の例を表す模式図である。
【図５】本発明の非水二次電池の第二の態様に係る巻回電極体の横断面の一例を表す模式図である。
【図６】本発明の非水二次電池の第二の態様に係る巻回電極体の横断面の他の例を表す模式図である。
【図７】本発明の非水二次電池の第二の態様に係る巻回電極体の横断面の他の例を表す模式図である。
【図８】本発明の非水二次電池の第二の態様に係る巻回電極体の横断面の他の例を表す模式図である。
【発明を実施するための形態】
【００１９】
以下、本発明の非水二次電池を、第一の態様、第二の態様の順に詳細に説明する。
【００２０】
＜第一の態様＞
図１に、本発明の非水二次電池の第一の態様に係る巻回電極体の横断面の一例を表す模式図を示す。なお、図１では、巻回電極体の構造の理解を容易にする目的で、正極および負極について、集電体と電極合剤層（正極合剤層および負極合剤層）とを区別して示しておらず、また、巻回周毎にある程度の隙間を持たせて示しているが、通常の電池においては、例えば図中上下方向に各構成要素が圧縮されて、構成要素間の隙間をできるだけ無くすように巻回電極体が構成される（後記の図２〜図８においても、同様である）。
【００２１】
図１に示す巻回電極体１００は、正極２０、負極３０および２枚のセパレータ４０、５０を重ねて巻回し、横断面を扁平状にしたものである。なお、図１に示す巻回電極体１００に係る正極２０には、電池の外部端子と接続するための正極タブ２１が設けられており、また、負極３０には、電池の外部端子と接続するための負極タブ３１が設けられている。
【００２２】
２枚のセパレータ４０、５０は、融点が８０〜１７０℃の熱可塑性樹脂（I）を主体とする多孔質層（Ａ）４１、５１と、前記熱可塑性樹脂（I）よりも融点の低い熱可塑性樹脂（II）を主体とし、前記熱可塑性樹脂（II）を含む構成材料を含有する組成物を多孔質層（Ａ）の表面に塗布する工程を経て形成される多孔質層（Ｂ）４２、５２とを有する２層構造であり、静置したときに、いずれか一方の面方向に反りが生じ得る［通常は、多孔質層（Ｂ）形成面を外側にして反りが生じる］ものである。
【００２３】
図１に示す巻回電極体１００では、一方の電極（負極３０）の内端（３０ａ）が、巻回電極体１００の内側の最初の屈曲開始部１０よりも内端（内側の端部。以下同じ。）側に位置しており、２枚のセパレータ４０、５０のうちの一方（セパレータ４０）は、その多孔質層（Ａ）（４１）側が、内端（３０ａ）位置が巻回電極体１００のより内側に位置する一方の電極（負極３０）と接しており、かつ、少なくとも、前記一方の電極（負極３０）と接する位置よりも巻回電極体１００の内端側には、多孔質層（Ｂ）（４２）が形成されていない。
【００２４】
図１に示す巻回電極体１００においては、例えばセパレータ４０に係る多孔質層（Ａ）の片側全面に多孔質層（Ｂ）が形成されていると、セパレータ４０が負極３０と接している箇所においては、セパレータ４０の反りが生じ難い一方で、負極３０の内端３０ａよりも内端側においては、例えば多孔質層（Ｂ）の形成面を外側にして反りが生じやすい。
【００２５】
セパレータのうち、多孔質層（Ｂ）が形成されておらず多孔質層（Ａ）のみが存在している部分は、セパレータの製造後において、多孔質層（Ａ）が収縮しても反りが生じない。よって、巻回電極体の内端側におけるセパレータに反りが生じやすい箇所において、多孔質層（Ｂ）が存在しないように前記２枚のセパレータを配置することで、これらのセパレータの反りを抑えて、巻回電極体の形成を容易にするとともに、セパレータの反りによる巻回電極体の厚み（図１中の縦方向の長さ。巻回電極体の厚みについて、以下同じ。）の増大を抑制することができる。
【００２６】
すなわち、図１に示す巻回電極体１００では、セパレータ４０のうち、少なくとも、負極３０と接している位置よりも巻回電極体１００の内端側を、多孔質層（Ｂ）４２を形成せずに多孔質層（Ａ）４１だけで構成するようにして、セパレータ４０の反りを抑えて、巻回電極体の形成を容易にするとともに、セパレータ４０の反りによる巻回電極体の厚みの増大の抑制を可能としている。
【００２７】
図２には、本発明の非水二次電池の第一の態様に係る巻回電極体の横断面の他の例を表す模式図を示している。図２に示す巻回電極体１００では、正極２０の内端２０ａおよび負極３０の内端３０ａが、巻回電極体１００の内側の最初の屈曲開始部１０よりも外端（外側の端部。以下同じ。）側に位置している。この場合、例えばセパレータ４０は、巻回電極体１００の内側の最初の屈曲開始部１０よりも外端側では反りが生じ難い一方で、最初の屈曲開始部１０よりも内端側では、例えば多孔質層（Ｂ）の形成面を外側にして反りが生じやすい。
【００２８】
よって、図２に示す巻回電極体１００では、セパレータ４０のうち、少なくとも、巻回電極体１００の内側の最初の屈曲開始部１０より内端側を、多孔質層（Ｂ）４２を形成せずに多孔質層（Ａ）４１だけで構成するようにして、セパレータ４０の反りを抑えて、巻回電極体の形成を容易にするとともに、セパレータ４０の反りによる巻回電極体の厚みの増大の抑制を可能としている。
【００２９】
また、図３には、本発明の非水二次電池の第一の態様に係る巻回電極体の横断面の他の例を表す模式図を示している。図３に示す巻回電極体１００では、図１に示す巻回電極体と同様に、負極３０の内端３０ａが巻回電極体１００の内側の最初の屈曲開始部１０よりも内端側に位置している。また、正極２０は、２枚のセパレータ４０、５０間に介在するように配置されており、その内端２０ａが巻回電極体１００の内側の最初の屈曲開始部１０よりも外端側に位置している。
【００３０】
そして、図３に示す巻回電極体１００では、セパレータ４０は、図１に示す巻回電極体１００と同様に、負極３０と多孔質層（Ａ）４１側で接しており、かつ、少なくとも、負極３０と接する位置よりも巻回電極体１００の内端側には、多孔質層（Ｂ）４２を有していないことに加えて、セパレータ５０が、少なくとも、巻回電極体１００の内側の最初の屈曲開始部１０より内端側に、多孔質層（Ｂ）４２を有していない。図３に示す巻回電極体１００の場合には、セパレータ４０の反りを抑制することに加えて、セパレータ５０の反りも良好に抑制し得るため、巻回電極体の形成を更に容易にすることができ、かつ、巻回電極体の厚みの増大を更に抑制することができる。
【００３１】
更に、図４には、本発明の非水二次電池の第一の態様に係る巻回電極体の横断面の他の例を表す模式図を示している。図４に示す巻回電極体１００は、図２に示す巻回電極体と同様に、正極２０の内端２０ａおよび負極の内端３０ａが、巻回電極体１００の内側の最初の屈曲開始部１０よりも外端側に位置している。
【００３２】
そして、２枚のセパレータ４０、５０が、少なくとも、巻回電極体１００の内側の最初の屈曲開始部１０より内端側には、多孔質層（Ｂ）４２を有していない。図４に示す巻回電極体１００の場合も、セパレータ４０の反りを抑制することに加えて、セパレータ５０の反りも良好に抑制し得るため、巻回電極体の形成を更に容易にすることができ、かつ、巻回電極体の厚みの増大を更に抑制することができる。
【００３３】
また、図１および図２に示す巻回電極体１００では、より外側に位置する電極である正極２０のタブ２１が、正極２０の最外周における、２枚のセパレータのうちの一方（セパレータ４０）が巻回電極体１００の内側で多孔質層（Ｂ）４２を有していない箇所に相当する位置に設けられている。
【００３４】
薄形化を目的として横断面を扁平状とした巻回電極体においては、各電極を電池の外部端子と接続するためのタブの厚みも、巻回電極体の厚み増大の要因となり得る。そこで、本発明の電池の第一の態様に係る巻回電極体においては、より外側に位置する電極のタブを、該電極の最外周における、前記２枚のセパレータのうちの少なくとも一方が、巻回電極体の内側で多孔質層（Ｂ）を有していない箇所に相当する位置に設けることが好ましい。巻回電極体の内側で多孔質層（Ｂ）を有していない箇所では、多孔質層（Ｂ）が存在しない分だけ巻回電極体の厚みが小さくなるため、かかる箇所に相当する位置に電極のタブを配置することで、タブによる巻回電極体の厚みの増大をより抑えることができる。
【００３５】
なお、図３および図４に示す巻回電極体１００では、より外側に位置する電極である正極２０のタブ２１を、正極２０の最外周における、２枚のセパレータ４０、５０の両方が巻回電極体１００の内側で多孔質層（Ｂ）４２を有していない箇所に相当する位置に設けており、この場合には、タブによる巻回電極体の厚みの増大を更に抑えることができることから、より好ましい。
【００３６】
本発明の非水二次電池の第一の態様に係る２層構造のセパレータにおける多孔質層（Ａ）は、本発明の電池において、正極と負極の短絡を防止しつつ、イオンを透過するセパレータ本来の機能を有する層である。また、多孔質層（Ａ）は、融点が、８０℃以上（好ましくは１００℃以上、より好ましくは１３０℃以上）１７０℃以下の熱可塑性樹脂（I）を主体としており、このような多孔質層（Ａ）を有するセパレータとすることで、本発明の電池が高温となった場合に、前記熱可塑性樹脂（I）が溶融してセパレータの孔を塞ぐ、所謂シャットダウン機能を確保することができる。なお、本明細書でいう融点［熱可塑性樹脂（I）および熱可塑性樹脂（II）の融点］は、ＪＩＳ  Ｋ  ７１２１の規定に準じて、示差走査熱量計（ＤＳＣ）を用いて測定される融解温度を意味している。
【００３７】
多孔質層（Ａ）を構成する熱可塑性樹脂（I）は、融点が８０℃以上１７０℃以下で、電気絶縁性を有しており、電気化学的に安定で、更に後で詳述する電池の有する非水電解液や、多孔質層（Ｂ）形成用の組成物に使用する媒体に安定な熱可塑性樹脂であれば特に制限は無いが、ポリエチレン（ＰＥ）、ポリプロピレン（ＰＰ）、エチレン−プロピレン共重合体などのポリオレフィンなどが好ましい。
【００３８】
多孔質層（Ａ）には、例えば、公知の非水二次電池などでセパレータに使用されている前記例示の熱可塑性樹脂で構成された微多孔膜、すなわち、溶剤抽出法、乾式または湿式延伸法などにより製造されたイオン透過性の微多孔膜を用いることができる。
【００３９】
多孔質層（Ａ）を構成する微多孔膜の好適な具体例としては、例えば、ＰＥを主成分とする単層の微多孔膜や、ＰＥとＰＰとを２〜５層積層した積層微多孔膜などが挙げられる。
【００４０】
また、多孔質層（Ａ）には、シャットダウン機能を損なわない範囲で、その強度などを向上するためにフィラーなどを含有させることもできる。多孔質層（Ａ）に使用可能なフィラーとしては、例えば、本発明の非水二次電池の第二の態様で使用する３層構造のセパレータに係る多孔質層（Ｃ）に使用可能なフィラー（耐熱温度が１５０℃以上のフィラー）として、後に例示する各種微粒子が挙げられる。
【００４１】
多孔質層（Ａ）は、融点が８０℃以上１７０℃以下の熱可塑性樹脂（I）を主体とするが、ここでいう「主体とする」とは、熱可塑性樹脂（I）を、多孔質層（Ａ）の構成成分の全体積中、５０体積％以上含むことを意味している。また、多孔質層（Ａ）における熱可塑性樹脂（I）の含有量は、シャットダウンの効果をより得やすくするために、例えば、下記のようであることが好ましい。セパレータの全構成成分中における熱可塑性樹脂（I）の体積は、１０体積％以上であることが好ましく、２０体積％以上であることがより好ましい。また、熱可塑性樹脂（I）の体積が、多孔質層（Ａ）の全構成成分中、７０体積％以上であることが好ましく、８０体積％以上であることがより好ましい［熱可塑性樹脂（I）が１００体積％であってもよい。］。
【００４２】
多孔質層（Ａ）の厚みは、セパレータ全体の強度を確保するなどの理由から、４μｍ以上であることが好ましく、５μｍ以上であることがより好ましい。ただし、多孔質層（Ａ）が厚すぎると、電池の負荷特性やエネルギー密度の低下を引き起こす虞があることなどから、３０μｍ以下であることが好ましく、２５μｍ以下であることがより好ましい。
【００４３】
本発明の非水二次電池の第一の態様に係る２層構造のセパレータにおける多孔質層（Ｂ）は、電池の安全性を高めるための機能をセパレータに付与するための機能層であり、多孔質層（Ｂ）の構成材料を、溶剤に分散または溶解させて調製した組成物（塗料）を、多孔質層（Ａ）の表面に塗布する工程を経て形成される（セパレータの製造方法の詳細については、後述する）。
【００４４】
そして、多孔質層（Ｂ）は、多孔質層（Ａ）の含有する熱可塑性樹脂（I）よりも融点の低い熱可塑性樹脂（II）を主体として含有している。
【００４５】
多孔質層（Ａ）は、前記の通り、熱可塑性樹脂（I）を主体とする層であり、電池内が高温となった際に熱可塑性樹脂（I）が溶融して、多孔質層（Ａ）の孔を塞ぐシャットダウン機能を有している。しかし、熱変形しやすい熱可塑性樹脂（I）を主体としているために、電池内の温度が上昇した際に、熱可塑性樹脂（I）が溶融し始める前に多孔質層（Ａ）の熱収縮が生じ、これにより正極と負極とが直接接触して短絡を生じる虞がある。特に多孔質層（Ａ）に好適な微多孔膜の場合には、前記の通り、延伸法により製造されることが一般的であるが、この場合、微多孔膜には延伸時の応力が残留していることが通常であり、電池内の温度上昇により収縮が生じやすい。
【００４６】
多孔質層（Ａ）において、シャットダウンが十分に発現する前に収縮が生じて正極と負極とが接触すると、電池が熱暴走を起こし、その内部での温度上昇が激しくなって、非常に危険な状態となる虞がある。
【００４７】
しかしながら、多孔質層（Ａ）の片面に、熱可塑性樹脂（I）よりも融点の低い熱可塑性樹脂（II）を主体とする多孔質層（Ｂ）を形成したセパレータであれば、熱可塑性樹脂（I）の溶融による多孔質層（Ａ）でのシャットダウンの発現前に、多孔質層（Ｂ）に係る熱可塑性樹脂（II）が溶融し、セパレータの孔を塞ぐシャットダウンが早期に発現する。そのため、多孔質層（Ａ）の熱収縮によるセパレータ全体の熱収縮が生じて正極と負極とが接触しても、その前に多孔質層（Ｂ）の作用によってシャットダウンすることで電池内の反応を抑制できることから、熱暴走反応による電池内の温度上昇を良好に抑えることができる。
【００４８】
本発明の非水二次電池の第一の態様では、多孔質層（Ａ）および多孔質層（Ｂ）を有する２層構造のセパレータにおける前記の作用によって、良好な安全性を確保することができる。
【００４９】
多孔質層（Ｂ）の含有する熱可塑性樹脂（II）は、融点が、多孔質層（Ａ）の含有する熱可塑性樹脂（I）よりも低いものであればよい。なお、多孔質層（Ａ）の熱収縮（すなわち、セパレータ全体の熱収縮）が生じる前に、より確実にシャットダウン現象を発現させる観点から、熱可塑性樹脂（II）の融点は、熱可塑性樹脂（I）の融点と、ある程度の差があることが好ましく、具体的には、例えば、熱可塑性樹脂（I）の融点よりも２０℃以上低いことが好ましい。
【００５０】
熱可塑性樹脂（II）の具体例としては、例えば、低分子量ポリエチレン（ＬＭＷＰＥ）、低密度ポリエチレン（ＬＤＰＥ）、直鎖状低密度ポリエチレン（ＬＬＤＰＥ）、ポリブテン−１などのポリオレフィン；アイオノマー樹脂；エチレン−酢酸ビニル共重合体（ＥＶＡ）；エチレン−エチルアクリレート共重合体（ＥＥＡ）などのエチレン−アクリル酸共重合体；熱可塑性フェノール樹脂（ノボラック）；などが挙げられる。なお、熱可塑性樹脂（II）は、融点があまり低いと、電池の通常の使用時や保管時にシャットダウンが起こる虞があることから、その融点は、例えば、６０℃以上であることが好ましく、１００℃以上であることがより好ましく、また、１５０℃以下であることが好ましく、１２０℃以下であることがより好ましく、具体的には、ＬＤＰＥやＬＬＤＰＥが特に好ましい。
【００５１】
また、多孔質層（Ａ）には、シャットダウン機能を損なわない範囲で、その強度などを向上するためにフィラーなどを含有させることもできる。多孔質層（Ａ）に使用可能なフィラーとしては、例えば、本発明の非水二次電池の第二の態様で使用する３層構造のセパレータに係る多孔質層（Ｃ）に使用可能なフィラー（耐熱温度が１５０℃以上のフィラー）として、後に例示する各種微粒子が挙げられる。
【００５２】
多孔質層（Ｂ）は、熱可塑性樹脂（II）を主体とするが、ここでいう「主体とする」とは、熱可塑性樹脂（II）を、多孔質層（Ｂ）の構成成分の全体積中、５０体積％以上含むことを意味している。熱可塑性樹脂（II）の体積は、多孔質層（Ｂ）の全構成成分中、７０体積％以上であることが好ましく、８０体積％以上であることがより好ましい［熱可塑性樹脂（II）が１００体積％であってもよい。］。
【００５３】
多孔質層（Ｂ）の厚みは、シャットダウンを良好に発現させる観点から、８μｍ以上であることが好ましく、１０μｍ以上であることがより好ましい。ただし、多孔質層（Ｂ）が厚すぎると、電池の負荷特性やエネルギー密度の低下を引き起こす虞があることなどから、３０μｍ以下であることが好ましく、２５μｍ以下であることがより好ましい。
【００５４】
多孔質層（Ａ）と多孔質層（Ｂ）とを有する２層構造のセパレータは、多孔質層（Ｂ）を構成するための成分や溶剤を含む多孔質層（Ｂ）形成用組成物（ペースト、スラリー）を、多孔質層（Ａ）を構成する微多孔膜などの表面に塗布し、乾燥する工程を経て製造される。このような方法でセパレータを製造する場合、通常、微多孔膜を引き取って応力をかけつつ、その表面に多孔質層（Ｂ）形成用組成物を塗布し、乾燥して多孔質層（Ｂ）を形成するため、セパレータ製造後に多孔質層（Ａ）が縮む一方で多孔質層（Ｂ）は縮まないことから、セパレータを静置すると、いずれか一方の面方向に［主に多孔質層（Ｂ）の形成面を外側として］反りが生じる。
【００５５】
多孔質層（Ｂ）形成用組成物は、熱可塑性樹脂（II）や、必要に応じてフィラーなどを含有し、これらを溶剤（溶剤および分散媒を含む。以下同じ。）に分散させたものが使用される。なお、多孔質層（Ｂ）を良好に多孔質とするには、例えば、多孔質層（Ｂ）形成用組成物は、熱可塑性樹脂（II）の分散体（エマルジョン）であることが好ましい。
【００５６】
よって、多孔質層（Ｂ）形成用組成物に用いられる溶剤は、熱可塑性樹脂（II）を良好に分散させ得るものが好ましく、熱可塑性樹脂（II）の特性に応じて有機溶剤を使用してもよいが、水を使用することがより好ましい。また、これらの溶剤には、各種の界面活性剤やアルコール類（メチルアルコール、エチルアルコール、イソプロピルアルコール、エチレングリコールなど）などを適宜加えて界面張力を制御してもよい。
【００５７】
多孔質層（Ｂ）形成用組成物は、熱可塑性樹脂（II）などを含む固形分含量を、例えば２０〜６０質量％とすることが好ましい。
【００５８】
なお、例えば、熱可塑性樹脂（II）や多孔質層（Ｂ）形成用組成物の溶剤に、多孔質層（Ａ）との親和性［その主体である熱可塑性樹脂（I）との親和性］が低いものを使用する場合には、予め多孔質層（Ａ）に表面処理を施しておいてもよい。このような表面処理としては、例えば、コロナ放電処理、プラズマ放電処理、紫外線照射処理などが挙げられる。また、前記の通り、多孔質層（Ｂ）形成用組成物の溶剤には水を用いることが好ましいが、多孔質層（Ａ）に係る熱可塑性樹脂（I）に好適なポリオレフィンは水との親和性が低いため、多孔質層（Ａ）に表面処理を施して、その表面の親水性を高めておくことが望ましい。
【００５９】
このようにして得られる多孔質層（Ａ）と多孔質層（Ｂ）とを有する２層構造のセパレータは、その厚みが、５０μｍ以下であることが好ましく、３５μｍ以下であることがより好ましい。前記２層構造のセパレータでは、多孔質層（Ｂ）の主体を熱可塑性樹脂（II）とすることから、セパレータ本来の役割を担う基材となる多孔質層（Ａ）を薄くすることが可能であり、セパレータ全体の厚みを、前記のように、従来から知られている非水二次電池に使用されている微多孔膜セパレータと同等程度とすることができる。よって、前記２層構造のセパレータを使用する本発明の非水二次電池の第一の態様では、セパレータの厚みの増大を回避しつつ、その安全性を高めることができる。
【００６０】
また、セパレータの強度を十分に確保するなどの観点から、前記２層構造のセパレータの厚みは、１２μｍ以上であることが好ましく、１５μｍ以上であることがより好ましい。
【００６１】
＜第二の態様＞
図５に、本発明の非水二次電池の第二の態様に係る巻回電極体の横断面の一例を表す模式図を示す。図５に示す巻回電極体２００は、図１〜図４に示す巻回電極体１００と同様に、正極２０、負極３０および２枚のセパレータ４０、５０を重ねて巻回し、横断面を扁平状にしたものである。
【００６２】
図５に示す巻回電極体に係る２枚のセパレータ４０、５０は、多孔質層（Ａ）４１、５１と、多孔質層（Ｂ）４２、５２と、多孔質層（Ｃ）４３、５３とを有する３層構造である。多孔質層（Ａ）４１、５１は、本発明の非水二次電池の第一の態様における２層構造のセパレータに係る多孔質層（Ａ）と同様に、融点が８０〜１７０℃の熱可塑性樹脂（I）を主体とする層である。また、多孔質層（Ｂ）は、本発明の非水二次電池の第一の態様における２層構造のセパレータに係る多孔質層（Ｂ）と同様に、前記熱可塑性樹脂（I）よりも融点の低い熱可塑性樹脂（II）を主体とし、前記熱可塑性樹脂（II）を含む構成材料を含有する組成物を多孔質層（Ａ）の表面に塗布する工程を経て形成される層（Ｂ）である。更に、多孔質層（Ｃ）４３、５３は、耐熱温度が１５０℃以上のフィラーを主体として含み、前記フィラーを含む構成材料を溶剤に分散または溶解させて調製した組成物を、前記多孔質層（Ａ）における前記多孔質層（Ｂ）の形成面とは反対側の面に塗布する工程を経て形成される層である。
【００６３】
すなわち、本発明の非水二次電池の第二の態様に係る巻回電極体に使用する３層構造のセパレータは、多孔質層（Ａ）を中間層とし、その片面に多孔質層（Ｂ）が、他面に多孔質層（Ｃ）が、それぞれ配置されている。そして、この３層構造のセパレータは、本発明の非水二次電池の第一の態様における２層構造のセパレータと同様に、静置したときに、いずれか一方の面方向に反りが生じ得る［通常は、多孔質層（Ｃ）形成面を外側にして反りが生じる］ものである。
【００６４】
図５に示す巻回電極体２００では、一方の電極（負極３０）の内端（３０ａ）が、巻回電極体２００の内側の最初の屈曲開始部１０よりも内端側に位置しており、２枚のセパレータ４０、５０のうちの一方（セパレータ４０）は、その多孔質層（Ｂ）（４２）側が、内端（３０ａ）位置が巻回電極体２００のより内側に位置する一方の電極（負極３０）と接しており、かつ、少なくとも、前記一方の電極（負極３０）と接する位置よりも巻回電極体２００の内端側には、多孔質層（Ｂ）（４２）および多孔質層（Ｃ）（４３）が形成されていない。
【００６５】
図５に示す巻回電極体２００においては、例えばセパレータ４０に係る多孔質層（Ａ）の片側全面に多孔質層（Ｂ）が形成されていたり、他面全面に多孔質層（Ｃ）が形成されていたりすると、セパレータ４０が負極３０と接している箇所においては、セパレータ４０の反りが生じ難い一方で、負極３０の内端３０ａよりも内端側においては、例えば多孔質層（Ｂ）の形成面を外側にして反りが生じやすい。
【００６６】
セパレータのうち、多孔質層（Ｂ）および多孔質層（Ｃ）が形成されておらず多孔質層（Ａ）のみが存在している部分は、セパレータの製造後において、多孔質層（Ａ）が収縮しても反りが生じない。よって、本発明の第二の態様で使用する３層構造のセパレータでは、巻回電極体の内端側におけるセパレータに反りが生じやすい箇所において、多孔質層（Ｂ）および多孔質層（Ｃ）が存在しないように前記２枚のセパレータを配置することで、これらのセパレータの反りを抑えて、巻回電極体の形成を容易にするとともに、セパレータの反りによる巻回電極体の厚みの増大を抑制することができる。
【００６７】
すなわち、図５に示す巻回電極体２００では、セパレータ４０のうち、少なくとも、負極３０と接している位置よりも巻回電極体２００の内端側を、多孔質層（Ｂ）４２および多孔質層（Ｃ）４３を形成せずに多孔質層（Ａ）４１だけで構成するようにして、セパレータ４０の反りを抑えて、巻回電極体の形成を容易にするとともに、セパレータ４０の反りによる巻回電極体の厚みの増大の抑制を可能としている。
【００６８】
図６には、本発明の非水二次電池の第二の態様に係る巻回電極体の横断面の他の例を表す模式図を示している。図６に示す巻回電極体２００では、正極２０の内端２０ａおよび負極３０の内端３０ａが、巻回電極体２００の内側の最初の屈曲開始部１０よりも外端側に位置している。この場合、例えばセパレータ４０は、巻回電極体２００の内側の最初の屈曲開始部１０よりも外端側では反りが生じ難い一方で、最初の屈曲開始部１０よりも内端側では、例えば多孔質層（Ｂ）の形成面を外側にして反りが生じやすい。
【００６９】
よって、図６に示す巻回電極体２００では、セパレータ４０のうち、少なくとも、巻回電極体２００の内側の最初の屈曲開始部１０より内端側を、多孔質層（Ｂ）４２および多孔質層（Ｃ）４３を形成せずに多孔質層（Ａ）４１だけで構成するようにして、セパレータ４０の反りを抑えて、巻回電極体の形成を容易にするとともに、セパレータ４０の反りによる巻回電極体の厚みの増大の抑制を可能としている。
【００７０】
また、図７には、本発明の非水二次電池の第二の態様に係る巻回電極体の横断面の他の例を表す模式図を示している。図７に示す巻回電極体２００では、図５に示す巻回電極体と同様に、負極３０の内端３０ａが巻回電極体２００の内側の最初の屈曲開始部１０よりも内端側に位置している。また、正極２０は、２枚のセパレータ４０、５０間に介在するように配置されており、その内端２０ａが巻回電極体２００の内側の最初の屈曲開始部１０よりも外端側に位置している。
【００７１】
そして、図７に示す巻回電極体２００では、セパレータ４０は、図５に示す巻回電極体１００と同様に、負極３０と多孔質層（Ｂ）４２側で接しており、かつ、少なくとも、負極３０と接する位置よりも巻回電極体２００の内端側には、多孔質層（Ｂ）４２および多孔質層（Ｃ）４３を有していないことに加えて、セパレータ５０が、少なくとも、巻回電極体２００の内側の最初の屈曲開始部１０より内端側に、多孔質層（Ｂ）４２および多孔質層（Ｃ）４３を有していない。図７に示す巻回電極体２００の場合には、セパレータ４０の反りを抑制することに加えて、セパレータ５０の反りも良好に抑制し得るため、巻回電極体の形成を更に容易にすることができ、かつ、巻回電極体の厚みの増大を更に抑制することができる。
【００７２】
更に、図８には、本発明の非水二次電池の第二の態様に係る巻回電極体の横断面の他の例を表す模式図を示している。図８に示す巻回電極体２００は、図６に示す巻回電極体と同様に、正極２０の内端２０ａおよび負極の内端３０ａが、巻回電極体２００の内側の最初の屈曲開始部１０よりも外端側に位置している。
【００７３】
そして、２枚のセパレータ４０、５０が、少なくとも、巻回電極体２００の内側の最初の屈曲開始部１０より内端側には、多孔質層（Ｂ）４２および多孔質層（Ｃ）４３を有していない。図８に示す巻回電極体２００の場合も、セパレータ４０の反りを抑制することに加えて、セパレータ５０の反りも良好に抑制し得るため、巻回電極体の形成を更に容易にすることができ、かつ、巻回電極体の厚みの増大を更に抑制することができる。
【００７４】
また、図５および図６に示す巻回電極体２００では、より外側に位置する電極である正極２０のタブ２１が、正極２０の最外周における、２枚のセパレータのうちの一方（セパレータ４０）が巻回電極体２００の内側で多孔質層（Ｂ）４２および多孔質層（Ｃ）４３を有していない箇所に相当する位置に設けられている。
【００７５】
すなわち、本発明の電池に係る巻回電極体においては、より外側に位置する電極のタブを、該電極の最外周における、前記２枚のセパレータのうちの少なくとも一方が、巻回電極体の内側で多孔質層（Ｂ）および多孔質層（Ｃ）を有していない箇所に相当する位置に設けることが好ましく、これにより、タブによる巻回電極体の厚みの増大をより抑えることができる。
【００７６】
また、図７および図８に示す巻回電極体２００では、より外側に位置する電極である正極２０のタブ２１を、正極２０の最外周における、２枚のセパレータ４０、５０の両方が巻回電極体２００の内側で多孔質層（Ｂ）４２および多孔質層（Ｃ）４３を有していない箇所に相当する位置に設けており、この場合には、タブによる巻回電極体の厚みの増大を更に抑えることができることから、より好ましい。
【００７７】
本発明の非水二次電池の第二の態様に係る３層構造のセパレータにおける多孔質層（Ａ）は、本発明の電池において、正極と負極の短絡を防止しつつ、イオンを透過するセパレータ本来の機能を有する層である。この３層構造のセパレータにおける多孔質層（Ａ）は、先に説明した本発明の非水二次電池の第一の態様に係る２層構造のセパレータにおける多孔質層（Ａ）と同様の構成および構造とすることが好ましい。
【００７８】
本発明の非水二次電池の第二の態様に係る３層構造のセパレータにおける多孔質層（Ｂ）は、電池の安全性を高めるための機能をセパレータに付与するための機能層である。この３層構造のセパレータにおける多孔質層（Ａ）は、先に説明した本発明の非水二次電池の第一の態様に係る２層構造のセパレータにおける多孔質層（Ｂ）と同様の構成および構造とすることが好ましい。
【００７９】
また、本発明の非水二次電池の第二の態様に係る３層構造のセパレータにおける多孔質層（Ｃ）は、耐熱温度が１５０℃以上のフィラーを主体として含む層であり、この多孔質層（Ｃ）も、多孔質層（Ｂ）と同様に電池の安全性を高めるための機能をセパレータに付与するための機能層である。
【００８０】
多孔質層（Ｃ）の含有する耐熱温度が１５０℃以上のフィラーによって、セパレータ全体の熱収縮を良好に抑制することが可能となり、また、電池の内部温度が上昇した際にも正極と負極との直接の接触による短絡を防止する機能を高めることができる。すなわち、耐熱温度が１５０℃以上のフィラーを含有する多孔質層（Ｃ）が、セパレータの骨格として作用するため、電池内が高温となっても、多孔質層（Ａ）や多孔質層（Ｂ）の熱収縮、ひいてはセパレータ全体の熱収縮を抑制することができる。また、電池が高温となった場合に、喩え多孔質層（Ａ）や多孔質層（Ｂ）が収縮したり溶融したりしても、収縮し難い多孔質層（Ｂ）によって、正負極の直接の接触による短絡を抑制することができる。
【００８１】
なお、前記の通り、本発明の非水二次電池の第二の態様に係る３層構造のセパレータでは、多孔質層（Ａ）の両面に多孔質層（Ｂ）および多孔質層（Ｃ）を形成しない箇所を設けるが、例えば、多孔質層（Ｃ）の端部近傍［多孔質層（Ａ）のみとした箇所との境界近傍］では、電池内が高温となった際に収縮による変形が生じやすい。これは、多孔質層（Ａ）のみの箇所では熱収縮による変形が大きく、多孔質層（Ｃ）の端部近傍が、これにつられて変形するためのであると考えられる。このように、多孔質層（Ｃ）が、その端部近傍で変形すると、正極と負極との接触による電圧低下が起こる虞がある。
【００８２】
しかし、前記３層構造のセパレータでは、多孔質層（Ａ）に係る熱可塑性樹脂（I）よりも融点の低い熱可塑性樹脂（II）を主体とする多孔質層（Ｂ）を有していることから、多孔質層（Ａ）の熱収縮、すなわち、多孔質層（Ｃ）の端部近傍での変形に先駆けて、前記熱可塑性樹脂（II）の溶融によるシャットダウンが発現する。そのため、多孔質層（Ａ）の熱収縮に起因して生じ得る多孔質層（Ｃ）の端部近傍での変形によって正極と負極とが接触したとしても、その前に電池内での反応を良好に停止できるため、熱暴走を良好に抑制することができる。よって、本発明の非水二次電池の第二の態様では、非常に優れた安全性を確保することができる。
【００８３】
多孔質層（Ｃ）に使用する耐熱温度が１５０℃以上のフィラーとしては、電池の有する非水電解液に対して安定であり、更に電池の作動電圧範囲において酸化還元されにくい電気化学的に安定なものであれば、有機粒子でも無機粒子でもよいが、分散などの点から微粒子であることが好ましく、安定性（特に耐酸化性）などの点から無機微粒子がより好ましく用いられる。なお、本明細書でいう耐熱温度が１５０℃以上のフィラーにおける「耐熱温度」とは、が１５０℃以上」とは、フィラーの軟化などの変形が生じない温度を意味している。
【００８４】
無機粒子の構成材料の具体例としては、例えば、酸化鉄、Ａｌ２Ｏ３（アルミナ）、ＳｉＯ２（シリカ）、ＴｉＯ２、ＢａＴｉＯ３、ＺｒＯ２などの無機酸化物；窒化アルミニウム、窒化ケイ素などの無機窒化物；フッ化カルシウム、フッ化バリウム、硫酸バリウムなどの難溶性のイオン結晶；シリコン、ダイヤモンドなどの共有結合性結晶；モンモリロナイトなどの粘土；などが挙げられる。ここで、前記無機酸化物は、ベーマイト、ゼオライト、アパタイト、カオリン、ムライト、スピネル、オリビン、マイカなどの鉱物資源由来物質またはこれらの人造物などであってもよい。また、金属、ＳｎＯ２、スズ−インジウム酸化物（ＩＴＯ）などの導電性酸化物、カーボンブラック、グラファイトなどの炭素質材料などで例示される導電性材料の表面を、電気絶縁性を有する材料（例えば、前記の無機酸化物など）で被覆することにより電気絶縁性を持たせた粒子であってもよい。無機粒子としては、多孔質層（Ｃ）の耐酸化性をより高める観点から、前記の無機酸化物の粒子（微粒子）が好ましく、中でも、アルミナ、シリカおよびベーマイトなどがより好ましい。
【００８５】
また、有機粒子（有機粉末）としては、架橋ポリメタクリル酸メチル、架橋ポリスチレン、架橋ポリジビニルベンゼン、スチレン−ジビニルベンゼン共重合体架橋物、ポリイミド、メラミン樹脂、フェノール樹脂、ベンゾグアナミン−ホルムアルデヒド縮合物などの各種架橋高分子粒子や、ポリスルフォン、ポリアクリロニトリル（ＰＡＮ）、アラミド、ポリアセタール、熱可塑性ポリイミドなどの耐熱性高分子粒子などが例示できる。また、これらの有機粒子を構成する有機樹脂（高分子）は、前記例示の材料の混合物、変性体、誘導体、共重合体（ランダム共重合体、交互共重合体、ブロック共重合体、グラフト共重合体）、架橋体（前記の耐熱性高分子の場合）であってもよい。
【００８６】
耐熱温度が１５０℃以上のフィラーは、前記例示のもののうち１種のみを使用してもよく、２種以上を併用してもよい。
【００８７】
耐熱温度が１５０℃以上のフィラーの形態としては、例えば、球状に近い形状を有していてもよく、板状の形状を有していてもよいが、多孔質層（Ｃ）に含まれる前記フィラーの少なくとも一部が板状粒子であることが好ましい。前記フィラーの全てが板状粒子でもよい。多孔質層（Ｃ）が板状粒子を含有することで、板状粒子同士の衝突によって多孔質膜（Ａ）や多孔質層（Ｂ）が収縮する力を抑制することが可能となる。また、板状粒子を用いることでセパレータにおける正極負極間の経路、すなわち所謂曲路率が大きくなる。そのため、デンドライトが生成した場合でも、該デンドライトが負極から正極に到達し難くなり、デンドライトショートに対する信頼性を高めることができる。
【００８８】
板状の前記フィラーとしては、各種市販品が挙げられ、例えば、旭硝子エスアイテック社製「サンラブリー（商品名）」（ＳｉＯ２）、石原産業社製「ＮＳＴ−Ｂ１（商品名）」の粉砕品（ＴｉＯ２）、堺化学工業社製の板状硫酸バリウム「Ｈシリーズ（商品名）」、「ＨＬシリーズ（商品名）」、林化成社製「ミクロンホワイト（商品名）」（タルク）、林化成社製「ベンゲル（商品名）」（ベントナイト）、河合石灰社製「ＢＭＭ（商品名）」や「ＢＭＴ（商品名）」（ベーマイト）、河合石灰社製「セラシュールＢＭＴ−Ｂ（商品名）」［アルミナ（Ａｌ２Ｏ３）］、キンセイマテック社製「セラフ（商品名）」（アルミナ）、斐川鉱業社製「斐川マイカ  Ｚ−２０（商品名）」（セリサイト）などが入手可能である。この他、ＳｉＯ２、Ａｌ２Ｏ３、ＺｒＯ２、ＣｅＯ２については、特開２００３−２０６４７５号公報に開示の方法により作製することができる。
【００８９】
前記フィラーが板状粒子の場合の形態としては、アスペクト比（板状粒子中の最大長さと板状粒子の厚みとの比）が、好ましくは５以上、より好ましくは１０以上であって、好ましくは１００以下、より好ましくは５０以下である。本明細書でいう板状粒子におけるアスペクト比は、走査型電子顕微鏡（ＳＥＭ）により撮影した画像を画像解析することにより求められる値である。
【００９０】
また、板状の前記フィラーは、薄いと衝撃によって割れやすいという問題があることから、その平均厚みが、０．０２μｍ以上であることが好ましく、０．０５μｍ以上であることがより好ましい。ただし、板状の前記フィラーの厚みが大きすぎると、セパレータが厚くなって、放電容量が低下したり、電池の作製時に多孔質層（Ｃ）が割れやすくなることから、その平均厚みは、０．７μｍ以下であることが好ましく、０．５μｍ以下であることがより好ましい。
【００９１】
板状の前記フィラーの平均厚みは、セパレータの断面をＳＥＭにより観察し、フィラー１００個の厚みの平均値（数平均値）として求められる。
【００９２】
また、多孔質層（Ｃ）に含まれる前記フィラーの少なくとも一部が、一次粒子が凝集した二次粒子構造を有する微粒子であることが好ましい。前記フィラーの全部が、前記二次粒子構造を有する微粒子であってもよい。多孔質層（Ｃ）が前記二次粒子構造のフィラーを含有することで、前述した板状粒子を用いた場合と同様の熱収縮抑制効果や、デンドライトショートの抑制効果を得ることができる。前記二次粒子構造のフィラーの例としては、大明化学社製「ベーマイト  Ｃ０６（商品名）」、「ベーマイト  Ｃ２０（商品名）」（ベーマイト）、米庄石灰工業社製「ＥＤ−１（商品名）」（ＣａＣＯ３）、Ｊ．Ｍ．Ｈｕｂｅｒ社製「Ｚｅｏｌｅｘ  ９４ＨＰ（商品名）」（クレイ）などが挙げられる。
【００９３】
多孔質層（Ｃ）に係る前記フィラーの平均粒径は、例えば、好ましくは０．０１μｍ以上、より好ましくは０．１μｍ以上であって、好ましくは１５μｍ以下、より好ましくは５μｍ以下である。なお、本明細書でいう平均粒径は、例えば、レーザー散乱粒度分布計（例えば、ＨＯＲＩＢＡ社製「ＬＡ−９２０」）を用い、フィラーを溶解しない媒体に、これら微粒子を分散させて測定した数平均粒子径である。
【００９４】
多孔質層（Ｃ）において、耐熱温度が１５０℃以上のフィラーの量は、前記フィラーを主体とする場合、多孔質層（Ｃ）の構成成分の全体積中［多孔質層（Ｃ）の各構成成分の含有量について、以下同じ。］、５０体積％以上であり、７０体積％以上であることが好ましく、８０体積％以上であることがより好ましく、９０体積％以上であることが更に好ましい。多孔質層（Ｃ）中のフィラーを前記のように高含有量とすることで、電池内が高温となった際のセパレータ全体の熱収縮を良好に抑制することができ、また、正極と負極との接触を良好に抑制することができる。
【００９５】
また、多孔質層（Ｃ）には、耐熱温度が１５０℃以上のフィラー同士を結着したり、必要に応じて多孔質層（Ａ）と多孔質層（Ｃ）とを結着したりするために有機バインダを含有させることが好ましく、このような観点から、多孔質層（Ｃ）における耐熱温度が１５０℃以上のフィラー量の好適上限値は、例えば、多孔質層（Ｃ）の構成成分の全体積中、９９．５体積％である。なお、多孔質層（Ｃ）における耐熱温度が１５０℃以上のフィラーの量を７０体積％未満とすると、例えば、多孔質層（Ｃ）中の有機バインダ量を多くする必要が生じるが、その場合には多孔質層（Ｃ）の空孔が有機バインダによって埋められやすく、セパレータとしての機能が低下する虞があり、また、開孔剤などを用いて多孔質化した場合には、前記フィラー同士の間隔が大きくなりすぎて、熱収縮を抑制する効果が低下する虞がある。
【００９６】
耐熱温度が１５０℃以上のフィラーとして板状粒子を用いる場合、多孔質層（Ｃ）中での板状粒子の存在形態は、平板面がセパレータの面に対して略平行であることが好ましく、より具体的には、セパレータの表面近傍における板状粒子について、その平板面とセパレータ面との平均角度が３０°以下であることが好ましい［最も好ましくは、当該平均角度が０°、すなわち、セパレータの表面近傍における板状の平板面が、セパレータの面に対して平行である］。ここでいう「表面近傍」とは、セパレータの表面から全体厚みに対しておよそ１０％の範囲を指す。板状粒子の存在形態が前記のような状態となるように板状粒子の配向性を高めることで、前記の多孔質層（Ｃ）の熱収縮抑制作用をより強く発揮させることが可能になり、また、電極表面に析出するリチウムデンドライトや電極表面の活物質の突起により生じ得る内部短絡をより効果的に防ぐことができる。なお、多孔質層（Ｃ）中における板状粒子の存在形態は、セパレータの断面をＳＥＭで観察することにより把握することができる。
【００９７】
また、耐熱温度が１５０℃以上のフィラーとして板状粒子を用いる場合、多孔質層（Ｃ）中において、それらの板状面で積層（平板を形成する広い面で厚み方向に積層されていれば、上下のフィラーの水平位置が互いにずれていてもよい）しており、かつ、フィラーの積層数が５以上であることが好ましく、１０以上であることがより好ましい。セパレータに係る多孔質層（Ｃ）において、板状の前記フィラーがこのように存在していることで、セパレータの強度（例えば、後述する測定方法により測定される貫通強度）を高めることができる。ただし、板状の前記フィラーの多孔質層（Ｃ）中における積層数が多すぎると、多孔質層（Ｃ）の厚み、ひいてはセパレータの厚みの増大を引き起こし、電池のエネルギー密度低下を引き起こす虞がある。そのため、多孔質層（Ｃ）における板状の前記フィラーの積層数は、５０以下であることが好ましく、２０以下であることがより好ましい。
【００９８】
多孔質層（Ｃ）には、セパレータの形状安定性の確保や、多孔質層（Ｃ）と多孔質層（Ａ）との一体化などのために、有機バインダを含有させることが好ましい。有機バインダとしては、ＥＶＡ（酢酸ビニル由来の構造単位が２０〜３５モル％のもの）、ＥＥＡなどのエチレン−アクリル酸共重合体、フッ素系ゴム、スチレンブタジエンゴム（ＳＢＲ）、カルボキシメチルセルロース（ＣＭＣ）、ヒドロキシエチルセルロース（ＨＥＣ）、ポリビニルアルコール（ＰＶＡ）、ポリビニルブチラール（ＰＶＢ）、ポリビニルピロリドン（ＰＶＰ）、架橋アクリル樹脂、ポリウレタン、エポキシ樹脂などが挙げられるが、特に、１５０℃以上の耐熱温度を有する耐熱性のバインダが好ましく用いられる。有機バインダは、前記例示のものを１種単独で用いてもよく、２種以上を併用してもよい。
【００９９】
前記例示の有機バインダの中でも、ＥＶＡ、エチレン−アクリル酸共重合体、フッ素系ゴム、ＳＢＲなどの柔軟性の高いバインダが好ましい。このような柔軟性の高い有機バインダの具体例としては、三井デュポンポリケミカル社の「エバフレックスシリーズ（ＥＶＡ）」、日本ユニカー社のＥＶＡ、三井デュポンポリケミカル社の「エバフレックス−ＥＥＡシリーズ（エチレン−アクリル酸共重合体）」、日本ユニカー社のＥＥＡ、ダイキン工業社の「ダイエルラテックスシリーズ（フッ素ゴム）」、ＪＳＲ社の「ＴＲＤ−２００１（ＳＢＲ）」、日本ゼオン社の「ＢＭ−４００Ｂ（ＳＢＲ）」などがある。
【０１００】
なお、前記の有機バインダを多孔質層（Ｃ）に使用する場合には、後述する多孔質層（Ｃ）形成用の組成物の溶剤に溶解させるか、または分散させたエマルジョンの形態で用いればよい。
【０１０１】
また、多孔質層（Ｃ）は、繊維状物を更に含有していてもよい。ここで、繊維状物としては、耐熱温度が１５０℃以上であって、電気絶縁性を有しており、電気化学的に安定で、更に下記に詳述する非水電解液や、セパレータ製造の際に使用する溶剤に安定であれば、特に材質に制限はない。なお、本明細書でいう「繊維状物」とは、アスペクト比［長尺方向の長さ／長尺方向に直交する方向の幅（直径）］が４以上のものを意味しており、アスペクト比は１０以上であることが好ましい。
【０１０２】
繊維状物の具体的な構成材料としては、例えば、セルロースおよびその変成体［ＣＭＣ、ヒドロキシプロピルセルロース（ＨＰＣ）など］、ポリオレフィン（ＰＰ、プロピレンの共重合体など）、ポリエステル［ポリエチレンテレフタレート（ＰＥＴ）、ポリエチレンナフタレート（ＰＥＮ）、ポリブチレンテレフタレート（ＰＢＴ）など］、ポリアクリロニトリル（ＰＡＮ）、ポリアラミド、ポリアミドイミド、ポリイミドなどの樹脂；ガラス、アルミナ、ジルコニア、シリカなどの無機酸化物；などを挙げることができ、これらの構成材料を２種以上併用して繊維状物を構成してもよい。また、繊維状物は、必要に応じて、公知の各種添加剤（例えば、樹脂である場合には酸化防止剤など）を含有していても構わない。
【０１０３】
多孔質層（Ｃ）の厚みは、前記の効果を良好に確保する観点から、２μｍ以上であることが好ましく、４μｍ以上であることがより好ましい。ただし、多孔質層（Ｃ）が厚すぎると、電池の負荷特性やエネルギー密度の低下を引き起こす虞があることなどから、１０μｍ以下であることが好ましく、６μｍ以下であることがより好ましい。
【０１０４】
多孔質層（Ａ）、多孔質層（Ｂ）および多孔質層（Ｃ）を有する３層構造のセパレータは、例えば、前記本発明の非水二次電池の第一の態様に係る２層構造のセパレータの場合と同じ方法で、多孔質層（Ａ）を構成する微多孔膜などの表面に多孔質層（Ｂ）を形成し、更に、多孔質層（Ａ）における多孔質層（Ｂ）の形成面とは反対側の面に、多孔質層（Ｃ）を構成するための成分や溶剤を含む多孔質層（Ｃ）形成用組成物（ペースト、スラリー）を塗布し、乾燥する工程を経て製造される。なお、多孔質層（Ｂ）と多孔質層（Ｃ）とは、どちらを先に形成してもよく、可能であれば両者を同時に形成してもよい。
【０１０５】
このような方法で３層構造のセパレータを製造する場合、前記の２層構造のセパレータと同様に、微多孔膜を引き取って応力をかけつつ、その表面に多孔質層（Ｂ）形成用組成物や多孔質層（Ｃ）形成用組成物を塗布し、乾燥して多孔質層（Ｂ）や多孔質層（Ｃ）を形成するため、セパレータ製造後に多孔質層（Ａ）が縮む一方で多孔質層（Ｂ）や多孔質層（Ｃ）は縮まないことから、セパレータを静置すると、いずれか一方の面方向に［主に多孔質層（Ｃ）の形成面を外側として］反りが生じる。
【０１０６】
多孔質層（Ｃ）形成用組成物としては、前記フィラーの他に、必要に応じて有機バインダなどを含有し、これらを溶剤（溶剤および分散媒を含む。以下同じ。）に分散させたものが使用される。なお、有機バインダについては溶剤に溶解させることもできる。この場合、多孔質層（Ｃ）形成用組成物に用いられる溶剤は、前記フィラーなどを均一に分散でき、また、有機バインダを均一に溶解または分散できるものであればよいが、例えば、トルエンなどの芳香族炭化水素、テトラヒドロフランなどのフラン類、メチルエチルケトン、メチルイソブチルケトンなどのケトン類など、一般的な有機溶剤が好適に用いられる。なお、これらの溶剤に、界面張力を制御する目的で、アルコール（エチレングリコール、プロピレングリコールなど）、または、モノメチルアセテートなどの各種プロピレンオキサイド系グリコールエーテルなどを適宜添加してもよい。また、有機バインダが水溶性である場合、エマルジョンとして使用する場合などでは、水を溶剤としてもよく、この際にもアルコール類（メチルアルコール、エチルアルコール、イソプロピルアルコール、エチレングリコールなど）を適宜加えて界面張力を制御することもできる。
【０１０７】
耐熱温度が１５０℃以上のフィラーを主体として含む多孔質層（Ｃ）を形成するための多孔質層（Ｃ）形成用組成物は、耐熱温度が１５０℃以上のフィラー、および有機バインダを含む固形分含量を、例えば１０〜８０質量％とすることが好ましい。
【０１０８】
また、多孔質層（Ｃ）において、前記のように、板状の前記フィラーの配向性を高めるには、板状の前記フィラーを含有する多孔質層（Ｃ）形成用組成物を、多孔質層（Ａ）を構成する微多孔膜などに塗布し含浸させた後、前記組成物にシェアや磁場をかけるといった方法を用いればよい。例えば、前記のように、板状の前記フィラーを含有する多孔質層（Ｃ）形成用組成物を微多孔膜に塗布した後、一定のギャップを通すことで、前記組成物にシェアをかけることができる。
【０１０９】
また、前記フィラーや多孔質層（Ｃ）を構成するその他の成分の持つ作用をより有効に発揮させるために、これらの成分を偏在させて、セパレータの面と平行または略平行に、前記成分が層状に集まった形態としてもよい。
【０１１０】
前記３層構造のセパレータの厚みは、正極と負極とをより確実に隔離する観点から、１４μｍ以上であることが好ましく、１９μｍ以上であることがより好ましい。他方、前記３層構造のセパレータの厚みが大きすぎると、電池のエネルギー密度が低下してしまうことがあるため、その厚みは、５０μｍ以下であることが好ましく、３９μｍ以下であることがより好ましい。
【０１１１】
前記３層構造のセパレータでは、耐熱温度が１５０℃以上のフィラーを主体として含む多孔質層（Ｃ）を有していることにより、その強度を、直径１ｍｍのニードルを用いた突き刺し強度で５０ｇ以上とすることができる。そのため、前記３層構造のセパレータを用いた電池では、リチウムのデンドライト結晶が発生した場合に、セパレータの突き破れによる短絡の発生を良好に抑制することができる。
【０１１２】
また、前記３層構造のセパレータでは、多孔質層（Ｃ）が形成された箇所における１５０℃での熱収縮率を、５％以下とすることができる。このような特性のセパレータであれば、電池内部が１５０℃程度になっても、セパレータにおける正極と負極との間に介在している箇所での収縮が殆ど生じないため、正負極の接触による短絡をより確実に防止することができ、高温での電池の安全性をより高めることができる。
【０１１３】
なお、前記の「１５０℃の熱収縮率」とは、セパレータを恒温槽に入れ、温度を１５０℃まで上昇させて３時間放置した後に取り出して、恒温槽に入れる前のセパレータの寸法と比較することで求められる寸法の減少割合を百分率で表したものである。
【０１１４】
なお、これまで、多孔質層（Ｃ）について、セパレータの耐熱性を高めるための層として説明してきたが、前記構成の多孔質層（Ｃ）は、多孔質層（Ａ）に比べて表面の滑り性が良好となるように構成することもできるため、多孔質層（Ｃ）を有する３層構造のセパレータを使用した場合には、例えば、正負極および２枚のセパレータの積層体を巻回芯に巻き付けて巻回電極体を作製する際に、多孔質層（Ｃ）が巻回芯に接するように配置することで、巻回芯を容易に抜き取り得るようにすることができる。よって、この場合、巻回芯の抜き取り時に巻回電極体の巻乱れを防止することができ、巻回電極体の生産性、ひいては電池の生産性を高めることができる。また、前記のように多孔質層（Ｃ）の表面の滑り性が良好である場合には、セパレータや巻回電極体の作製工程において、セパレータを搬送するロールと多孔質層（Ｃ）との間の摩擦を低減し、セパレータの皺の発生などを抑えて、巻回電極体の生産性、ひいては電池の生産性を高める効果も期待できる。
【０１１５】
なお、例えば、前記の耐熱温度が１５０℃以上のフィラーを主体として含む多孔質層（Ｃ）を有する３層構造セパレータのように、多孔質層（Ｃ）の態様によっては、長尺のセパレータを所望のサイズに成形する際に切断し難かったり、切断時に多孔質層（Ｃ）から小片（前記フィラーなど）の欠落が生じやすかったりする場合があるが、本発明の第二の態様に係る３層構造のセパレータは、少なくとも一部に多孔質層（Ｃ）を形成しない箇所を設けるため、かかる箇所で切断することで、切断のし難さや小片の欠落を防止できる効果も期待できる。
【０１１６】
本発明の非水二次電池の第一の態様に係る前記２層構造のセパレータ、および非水二次電池の第二の態様に係る前記３層構造のセパレータにおける空孔率（以下、セパレータの空孔率については、前記２層構造のセパレータおよび前記３層構造のセパレータの両方のセパレータの空孔率を意味する。）としては、非水電解液の保液量を確保してイオン透過性を良好にするために、乾燥した状態で、３０％以上であることが好ましい。一方、セパレータ強度の確保と内部短絡の更なる抑制の観点から、セパレータの空孔率は、乾燥した状態で、７０％以下であることが好ましい。なお、セパレータの空孔率：Ｐ（％）は、セパレータの厚み、面積あたりの質量、構成成分の密度から、下記（１）式を用いて各成分ｉについての総和を求めることにより計算できる。
Ｐ  ＝｛１−（ｍ／ｔ）／（Σａｉ・ρｉ）｝×１００              （１）
ここで、前記式中、ａｉ：全体の質量を１としたときの成分ｉの比率、ρｉ：成分ｉの密度（ｇ／ｃｍ３）、ｍ：セパレータの単位面積あたりの質量（ｇ／ｃｍ２）、ｔ：セパレータの厚み（ｃｍ）である。
【０１１７】
また、前記（１）式において、ｍを多孔質層（Ａ）の単位面積あたりの質量（ｇ／ｃｍ２）とし、ｔを多孔質層（Ａ）の厚み（ｃｍ）とし、ａｉを、多孔質層（Ａ）全体の質量を１としたときの成分ｉの比率とすることで、前記（１）式を用いて多孔質層（Ａ）の空孔率：Ｐ（％）を求めることもできる。この方法により求められる多孔質層（Ａ）の空孔率は、３０〜７０％であることが好ましい。
【０１１８】
更に、前記（１）式において、ｍを多孔質層（Ｂ）の単位面積あたりの質量（ｇ／ｃｍ２）とし、ｔを多孔質層（Ｂ）の厚み（ｃｍ）とし、ａｉを、多孔質層（Ｂ）全体の質量を１としたときの成分ｉの比率とすることで、前記（１）式を用いて多孔質層（Ｂ）の空孔率：Ｐ（％）を求めることもできる。この方法により求められる多孔質層（Ｂ）の空孔率は、２５〜６５％であることが好ましい。
【０１１９】
また、前記（１）式において、ｍを多孔質層（Ｃ）の単位面積あたりの質量（ｇ／ｃｍ２）とし、ｔを多孔質層（Ｃ）の厚み（ｃｍ）とし、ａｉを、多孔質層（Ｃ）全体の質量を１としたときの成分ｉの比率とすることで、前記（１）式を用いて多孔質層（Ｃ）の空孔率：Ｐ（％）を求めることもできる。この方法により求められる多孔質層（Ｃ）の空孔率は、２０〜６０％であることが好ましい。
【０１２０】
また、本発明の非水二次電池の第一の態様に係る前記２層構造のセパレータ、および非水二次電池の第二の態様に係る前記３層構造のセパレータは、ＪＩＳ  Ｐ  ８１１７に準拠した方法で測定され、０．８７９ｇ／ｍｍ２の圧力下で１００ｍｌの空気が膜を透過する秒数で示されるガーレー値が、１０〜３００ｓｅｃであることが望ましい。透気度が大きすぎると、イオン透過性が小さくなり、他方、小さすぎると、セパレータの強度が小さくなることがある。前記２層構造のセパレータや前記３層構造のセパレータについて、先に説明した構成を採用することで、このような透気度を有するセパレータとすることができる。
【０１２１】
本発明の電池のシャットダウン特性は、例えば、電池の内部抵抗の温度変化により求めることができる。具体的には、電池を恒温槽中に設置し、温度を室温から毎分１℃の割合で上昇させ、電池の内部抵抗が上昇する温度を求めることで測定することが可能である。この場合、１５０℃における電池の内部抵抗は、室温の５倍以上であることが好ましく、１０倍以上であることがより好ましい。先に説明した構成の前記２層構造のセパレータや前記３層構造のセパレータを使用することで、このような特性を確保することができる。
【０１２２】
次に、本発明の非水二次電池に係るセパレータ以外の構成および構造について説明する。なお、以下に説明する構成および構造は、特に断らない限り、本発明の非水二次電池の第一の態様と第二の態様とに共通する。
【０１２３】
本発明の非水二次電池に係る正極には、従来から知られている非水二次電池に用いられている正極、例えば、Ｌｉイオンを吸蔵放出可能な活物質を含有する正極を使用することができる。例えば、活物質として、Ｌｉ１＋ｘＭＯ２（−０．１＜ｘ＜０．１、Ｍ：Ｃｏ、Ｎｉ、Ｍｎなど）で表されるリチウム含有遷移金属酸化物；ＬｉＭｎ２Ｏ４などのリチウムマンガン酸化物；ＬｉＭｎ２Ｏ４のＭｎの一部を他元素で置換したＬｉＭｎｘＭ（１−ｘ）Ｏ２；オリビン型ＬｉＭＰＯ４（Ｍ：Ｃｏ、Ｎｉ、Ｍｎ、Ｆｅ）；ＬｉＭｎ０．５Ｎｉ０．５Ｏ２；Ｌｉ（１＋ａ）ＭｎｘＮｉｙＣｏ（１−ｘ−ｙ）Ｏ２(−０．１＜ａ＜０．１、０＜ｘ＜０．５、０＜ｙ＜０．５)；などを適用することが可能であり、これらの正極活物質に公知の導電助剤（カーボンブラックなどの炭素材料など）やポリフッ化ビニリデン（ＰＶＤＦ）などの結着剤などを適宜添加した正極合剤を、集電体を芯材として成形体（すなわち、正極合剤層）に仕上げたものなどを用いることができる。
【０１２４】
正極の集電体としては、アルミニウムなどの金属の箔、パンチングメタル、網、エキスパンドメタルなどを用い得るが、通常、厚みが１０〜３０μｍのアルミニウム箔が好適に用いられる。
【０１２５】
正極側のタブは、通常、正極作製時に、集電体の一部に正極合剤層を形成せずに集電体の露出部を残し、そこにアルミニウム製の箔などを後から接続することによって設けられる。なお、正極のタブの厚みは、３０〜１００μｍであることが好ましい。
【０１２６】
本発明の非水二次電池に係る負極には、従来から知られている非水二次電池に用いられている負極、例えば、Ｌｉイオンを吸蔵放出可能な活物質を含有する負極を使用することができる。例えば、活物質として、黒鉛、熱分解炭素類、コークス類、ガラス状炭素類、有機高分子化合物の焼成体、メソカーボンマイクロビーズ（ＭＣＭＢ）、炭素繊維などの、リチウムを吸蔵、放出可能な炭素系材料の１種または２種以上の混合物が用いられる。また、Ｓｉ、Ｓｎ、Ｇｅ、Ｂｉ、Ｓｂ、Ｉｎなどの元素およびその合金、リチウム含有窒化物、または酸化物などのリチウム金属に近い低電圧で充放電できる化合物、もしくはリチウム金属やリチウム／アルミニウム合金も負極活物質として用いることができる。これらの負極活物質に導電助剤（カーボンブラックなどの炭素材料など）やＰＶＤＦなどの結着剤などを適宜添加した負極合剤を、集電体を芯材として成形体（負極合剤層）に仕上げたものや、前記の各種合金やリチウム金属の箔を単独で用いたり、前記合金やリチウム金属の層を集電体に形成したものなどの負極剤層を有するものが用いられる。
【０１２７】
負極に集電体を用いる場合には、集電体としては、銅製やニッケル製の箔、パンチングメタル、網、エキスパンドメタルなどを用い得るが、通常、銅箔が用いられる。この負極集電体は、高エネルギー密度の電池を得るために負極全体の厚みを薄くする場合、厚みの上限は３０μｍであることが好ましく、また、下限は５μｍであることが望ましい。
【０１２８】
負極側のリード部も、正極側のリード部と同様に、通常、負極作製時に、集電体の一部に負極剤層（負極活物質を有する層、負極合剤層を含む）を形成せずに集電体の露出部を残し、そこに銅製の箔などを後から接続することによって設けられる。なお、負極のタブの厚みは、３０〜１００μｍであることが好ましい。
【０１２９】
電極は、前記の正極と前記の負極とを、前記２層構造のセパレータまたは前記３層構造のセパレータ２枚を介して積層した後、更にこれを巻回し、かつ横断面が扁平状となるように成形した巻回電極体の形態で使用する。
【０１３０】
巻回電極体においては、特に、耐熱温度が１５０℃以上のフィラーを主体として含む多孔質層（Ｃ）を有する前記３層構造のセパレータを使用する場合、セパレータの多孔質層（Ｃ）が正極に対向していることが好ましい。セパレータをこのように配置することで、特に過充電時におけるセパレータの酸化劣化を抑制することができる。
【０１３１】
また、巻回電極体においては、セパレータの多孔質層（Ａ）や多孔質層（Ｂ）が負極に対向していることが好ましい。この場合、詳細な理由は不明であるが、多孔質層（Ａ）が少なくとも負極に面するようにセパレータを配置した場合には、正極側に配置した場合よりも、シャットダウンを生じた場合に、多孔質層（Ａ）から溶融した熱可塑性樹脂のうち、電極合剤層に吸収される割合が少なくなり、溶融した熱可塑性樹脂がセパレータの孔を閉塞するのに、より有効に利用されるため、シャットダウンによる効果がより良好となる。
【０１３２】
更に、例えば非水二次電池が、温度上昇により電池の内圧が上昇した際に、電池内部のガスを外部に排出して電池の内圧を下げる機構を有する場合には、この機構が作動した際に、内部の非水電解液が揮発して、電極が直接空気に曝される状態となる虞がある。電池が充電状態にある場合に、前記のような状態となり、負極と空気（酸素や水分）が接触すると、負極に吸蔵されたＬｉイオンや負極表面に析出したリチウムと空気とが反応して発熱し、時には発火することもある。また、この発熱により電池の温度が上昇して正極活物質の熱暴走反応を引き起こし、その結果、電池が発火に至ることもある。
【０１３３】
しかしながら、融点が８０〜１７０℃の熱可塑性樹脂を主体とする多孔質層（Ａ）が負極に面するように構成した巻回電極体を用いた電池の場合には、高温時には多孔質層（Ａ）の主体である熱可塑性樹脂が溶融して負極表面を覆うことから、前記の電池内部のガスを外部に排出する機構の作動に伴う負極と空気との反応を抑制することができる。そのため、前記の電池内部のガスを外部に排出する機構が作動することによる発熱の虞をなくし、電池をより安全に保つことができる。また、多孔質層（Ｂ）が正極に面することにより、多孔質層（Ａ）と正極との反応を防ぐことができる。
【０１３４】
本発明の非水二次電池に係る非水電解液としては、リチウム塩を有機溶媒に溶解した溶液が用いられる。リチウム塩としては、溶媒中で解離してＬｉ＋イオンを形成し、電池として使用される電圧範囲で分解などの副反応を起こさないものであれば特に制限はない。例えば、ＬｉＣｌＯ４、ＬｉＰＦ６、ＬｉＢＦ４、ＬｉＡｓＦ６、ＬｉＳｂＦ６ などの無機リチウム塩；ＬｉＣＦ３ＳＯ３、ＬｉＣＦ３ＣＯ２、Ｌｉ２Ｃ２Ｆ４（ＳＯ３）２、ＬｉＮ（ＣＦ３ＳＯ２）２、ＬｉＣ（ＣＦ３ＳＯ２）３、ＬｉＣｎＦ２ｎ＋１ＳＯ３（ｎ≧２）、ＬｉＮ（ＲｆＯＳＯ２）２［ここでＲｆはフルオロアルキル基］などの有機リチウム塩；などを用いることができる。
【０１３５】
非水電解液に用いる有機溶媒としては、前記のリチウム塩を溶解し、電池として使用される電圧範囲で分解などの副反応を起こさないものであれば特に限定されない。例えば、エチレンカーボネート、プロピレンカーボネート、ブチレンカーボネート、ビニレンカーボネートなどの環状カーボネート；ジメチルカーボネート、ジエチルカーボネート、メチルエチルカーボネートなどの鎖状カーボネート；プロピオン酸メチルなどの鎖状エステル；γ−ブチロラクトンといった環状エステル；ジメトキシエタン、ジエチルエーテル、１，３−ジオキソラン、ジグライム、トリグライム、テトラグライムなどの鎖状エーテル；ジオキサン、テトラヒドロフラン、２−メチルテトラヒドロフランなどの環状エーテル；アセトニトリル、プロピオニトリル、メトキシプロピオニトリルといったニトリル類；エチレングリコールサルファイトなどの亜硫酸エステル類；などが挙げられ、これらを１種単独で用いてもよいし、２種以上を併用しても構わない。なお、より良好な特性の電池とするためには、エチレンカーボネートと鎖状カーボネートの混合溶媒など、高い導電率を得ることができる組み合わせで用いることが望ましい。また、これらの電解液に安全性や充放電サイクル性、高温貯蔵性といった特性を向上させる目的で、ビニレンカーボネート類、１，３−プロパンサルトン、ジフェニルジスルフィド、シクロヘキシルベンゼン、ビフェニル、フルオロベンゼン、ｔ−ブチルベンゼン、無水酸、硫黄化エステル、ビニルエチレンカーボネート（ＶＥＣ）などの添加剤を適宜加えることもできる。
【０１３６】
このリチウム塩の有機電解液中の濃度としては、０．５〜１．５ｍｏｌ／ｌとすることが好ましく、０．９〜１．２５ｍｏｌ／ｌとすることがより好ましい。
【０１３７】
また、前記の有機溶媒の代わりに、エチル−メチルイミダゾリウムトリフルオロメチルスルホニウムイミド、へプチル−トリメチルアンモニウムトリフルオロメチルスルホニウムイミド、ピリジニウムトリフルオロメチルスルホニウムイミド、グアジニウムトリフルオロメチルスルホニウムイミドといった常温溶融塩を用いることもできる。
【０１３８】
更に、前記の非水電解液を含有してゲル化するような高分子材料を添加して、非水電解液をゲル状にして電池に用いてもよい。有機電解液をゲル状とするための高分子材料としては、ＰＶＤＦ、フッ化ビニリデン−ヘキサフルオロプロピレン共重合体（ＰＶＤＦ−ＨＦＰ）、ポリアクリロニトリル（ＰＡＮ）、ポリエチレンオキシド、ポリプロピレンオキシド、エチレンオキシド−プロピレンオキシド共重合体、主鎖または側鎖にエチレンオキシド鎖を有する架橋ポリマー、架橋したポリ（メタ）アクリル酸エステルなど、公知のゲル状電解質形成可能なホストポリマーが挙げられる。
【０１３９】
本発明の非水二次電池の形態としては、スチール缶やアルミニウム缶などを外装缶として使用した筒形（角筒形など）などが挙げられる。また、金属を蒸着したラミネートフィルムを外装体としたソフトパッケージ電池とすることもできる。
【０１４０】
本発明の非水二次電池は、携帯電話やノート型パーソナルコンピューターなどの携帯機器の電源用途を始めとして、従来から知られている非水二次電池が使用されている各種用途に適用することができる。
【実施例】
【０１４１】
以下、実施例に基づいて本発明を詳細に述べる。ただし、下記実施例は、本発明を制限するものではない。
【０１４２】
［多孔質層（Ａ）および多孔質層（Ｂ）を有する２層構造のセパレータを備えた非水二次電池］
実施例１
＜セパレータの作製＞
ＰＥ製微多孔膜［多孔質層（Ａ）：厚み８μｍ、空孔率４０％、細孔径０．０３３μｍ、ＰＥの融点１３５℃］を引き取りつつ、その片面に、ＬＭＷＰＥ（融点１１０℃）の微粒子（数平均粒子径０．６μｍ）を４０質量％の濃度で含有する水分散体を、マイクログラビアコーターによって塗布し、乾燥して、厚みが８μｍの多孔質層（Ｂ）を形成することでセパレータを作製した。なお、ＰＥ製微多孔膜の一部には、多孔質層（Ｂ）を形成しない部分を設けた。
【０１４３】
得られたセパレータにおける多孔質層（Ｂ）は、単位面積あたりの質量が３．９ｇ／ｍ２であった。また、このセパレータの多孔質層（Ｂ）の空孔率は５０％であった。更にこのセパレータを静置し、多孔質層（Ｂ）の形成面側を外側として反りが生じることを確認した。
【０１４４】
＜正極の作製＞
正極活物質であるＬｉＣｏＯ２：８５質量部、導電助剤であるアセチレンブラック：１０質量部、およびバインダであるＰＶＤＦ：５質量部を、Ｎ−メチル−２−ピロリドン（ＮＭＰ）を溶剤として均一になるように混合して、正極合剤含有ペーストを調製した。このペーストを、集電体となる厚み１５μｍのアルミニウム箔の両面に、塗布長が表面３２０ｍｍ、裏面２５０ｍｍになるように間欠塗布し、乾燥した後、カレンダー処理を行って、全厚が１５０μｍになるように正極合剤層の厚みを調整し、幅４３ｍｍになるように切断して、長さ３４０ｍｍ、幅４３ｍｍの正極を作製した。更にこの正極のアルミニウム箔の露出部にタブ付けを行った。
【０１４５】
＜負極の作製＞
また、負極活物質である黒鉛：９０質量部と、バインダであるＰＶＤＦ：５質量部とを、ＮＭＰを溶剤として均一になるように混合して負極合剤含有ペーストを調製した。この負極合剤含有ペーストを、銅箔からなる厚み１０μｍの集電体の両面に、塗布長が表面２００ｍｍ、裏面２６０ｍｍになるように間欠塗布し、乾燥した後、カレンダー処理を行って全厚が１４２μｍになるように負極合剤層の厚みを調整し、幅４５ｍｍになるように切断して、長さ３３０ｍｍ、幅４５ｍｍの負極を作製した。更にこの負極の銅箔の露出部にタブ付けを行った。
【０１４６】
＜巻回電極体の形成＞
前記のセパレータ２枚と前記の正極と前記の負極とを用いて、図４に示す配置となるように重ねて巻回し、扁平状に押し潰して、図４に示す構造の巻回電極体を形成した。
【０１４７】
＜電池の組み立て＞
前記の巻回電極体を厚み６ｍｍ、高さ５０ｍｍ、幅３４ｍｍでのアルミニウム製外装缶に入れ、非水電解液（エチレンカーボネートとエチルメチルカーボネートを１：２の体積比で混合した溶媒に、ＬｉＰＦ６を１．２ｍｏｌ／ｌの濃度で溶解させた溶液）を注入した後に封止を行って非水二次電池を作製した。
【０１４８】
組み立て後の前記非水二次電池について、常温（２５℃）で、４．２Ｖまで６００ｍＡ（０．５Ｃ）の定電流で充電後、総充電量が１２００ｍＡｈとなるまで４．２Ｖで定電圧充電を行い、続いて６０℃で１２ｈ保存を行って、電極および非水電解液のコンディションを整えた。
【０１４９】
実施例２
実施例１で作製したものと同じセパレータ２枚と正極と負極とを用いて、図３に示す配置となるように重ねて巻回し、扁平状に押し潰して、図３に示す構造の巻回電極体を形成した。そして、前記の巻回電極体を用いた以外は実施例１と同様にして非水二次電池を作製し、実施例１と同様にして電極および非水電解液のコンディションを整えた。
【０１５０】
実施例３
実施例１で作製したものと同じセパレータ２枚と正極と負極とを用いて、図２に示す配置となるように重ねて巻回し、扁平状に押し潰して、図２に示す構造の巻回電極体を形成した。そして、前記の巻回電極体を用いた以外は実施例１と同様にして非水二次電池を作製し、実施例１と同様にして電極および非水電解液のコンディションを整えた。
【０１５１】
実施例４
実施例１で作製したものと同じセパレータ２枚と正極と負極とを用いて、図１に示す配置となるように重ねて巻回し、扁平状に押し潰して、図１に示す構造の巻回電極体を形成した。そして、前記の巻回電極体を用いた以外は実施例１と同様にして非水二次電池を作製し、実施例１と同様にして電極および非水電解液のコンディションを整えた。
【０１５２】
比較例１
ＰＥ製微多孔膜の片面全面に多孔質層（Ｂ）を形成したセパレータを用いた以外は、実施例１と同様にして非水二次電池を作製し、実施例１と同様にして電極および非水電解液のコンディションを整えた。
【０１５３】
比較例２
セパレータを、ＰＥ製微多孔膜（厚み１６μｍ、空孔率４０％、細孔径０．０３３μｍ、ＰＥの融点１３５℃）に変更した以外は、実施例１と同様にして非水二次電池を作製し、実施例１と同様にして電極および非水電解液のコンディションを整えた。
【０１５４】
実施例１〜４および比較例１、２の非水二次電池各１００個の製造時において、巻回電極体を外装缶に挿入する際の容易さ（挿入性）を評価した。評価は、全ての巻回電極体について、外装缶に挿入する際に引っ掛かりがなく挿入が容易であった場合を「◎」、外装缶に挿入する際に引っ掛かりの生じた巻回電極体の個数が１〜２個であった場合を「○」、外装缶に挿入する際に引っ掛かりの生じた巻回電極体の個数が３個以上であった場合を「△」とした。これらの結果を表１に示す。
【０１５５】
また、実施例１〜４および比較例１、２の非水二次電池各１００個について、その最大厚み（厚み方向の最大長さ）を測定し、標準偏差値を求めた。これらの結果を表１に併記する。
【０１５６】
更に、実施例１〜４および比較例１、２の非水二次電池について、常温（２５℃）で、２４０ｍＡ（０．２Ｃ）の定電流で電池電圧が３．０Ｖになるまで定電流放電を行い、続いて４．２Ｖまで２４０ｍＡ（０．２Ｃ）の定電流で充電後、総充電時間が８時間となるまで４．２Ｖで定電圧充電を行い、続いて２４０ｍＡ（０．２Ｃ）の定電流で電池電圧が３．０Ｖになるまで定電流放電を行って、放電容量を測定した。これらの結果を表１に併記する。なお、表１では、各電池の常温放電容量を、比較例２の電池の値を１００とした場合の相対値で示す。
【０１５７】
また、実施例１〜４および比較例１、２の非水二次電池各１０個について、常温（２５℃）で、２４０ｍＡ（０．２Ｃ）の定電流で電池電圧が３．０Ｖになるまで定電流放電を行い、続いて４．２５Ｖまで２４０ｍＡ（０．２Ｃ）の定電流で充電後、総充電時間が８時間となるまで４．２５Ｖで定電圧充電を行った。その後、各電池を恒温槽に入れ、恒温槽内の温度を毎分５℃の速度で１３０℃まで上げ、更に１３０℃で６時間保持する加熱試験を行った。そして、加熱試験中の電池の電圧を測定し、毎秒０．１Ｖ以上の速度で電圧が降下したものの個数を調べ、更に、毎秒０．１Ｖ以上の速度での電圧降下が認められた電池のうち、その表面温度が１８０℃以上に上昇したもの、すなわち、熱暴走したものの個数も調べた。これらの結果を表１に併記する。なお、表１では、「電圧降下が認められた個数」の欄に、評価に供した総個数（１０個）中の、毎秒０．１Ｖ以上の速度での電圧降下が認められた電池の個数を示し、「熱暴走した個数」の欄に、前記電圧降下が認められた電池の個数中の、表面温度が１８０℃以上に上昇した電池の個数を示す。
【０１５８】
【表１】
2012204243.tif 000003
【０１５９】
表１から明らかなように、実施例１〜４の電池では、外装缶への挿入時に引っ掛かりが生じた巻回電極体がないか、または極わずかであり、挿入性が良好である。このように挿入性が良好な巻回電極体を有する電池の場合、前記の通り、外装缶への挿入時に傷つきなどが発生し難く、電池の生産性が良好であるといえる。また、実施例１〜４の電池では、最大厚みの標準偏差値が小さく、ばらつきが生じていない（すなわち、厚みが非常に大きい巻回電極体によって外装缶が変形した電池が含まれていない）。このような点からも、実施例１〜４の電池は、生産性が良好であるといえる。
【０１６０】
更に、実施例１〜４の電池では、放電容量の低下も殆ど見られず、良好に充放電できることも確認できた。
【０１６１】
また、実施例１〜４の電池では、加熱試験時に、各１０個の全てにおいて電圧降下が認められたものの、熱暴走を起こしたものはなく、多孔質層（Ａ）を構成する熱可塑性樹脂（I）よりも融点の低い熱可塑性樹脂（II）を主体とする多孔質層（Ｂ）の作用によって、セパレータの基材の役割を担う多孔質層（Ａ）の収縮前に良好にシャットダウンが生じて、電池内での反応が効果的に抑制されていると考えられる。
【０１６２】
［多孔質層（Ａ）、多孔質層（Ｂ）および多孔質層（Ｃ）を有する３層構造のセパレータを備えた非水二次電池］
実施例５
有機バインダであるＳＢＲのエマルジョン（固形分比率４０質量％）：１５０ｇと、水：６０００ｇとを容器に入れ、均一に分散するまで室温で攪拌した。この分散液に耐熱温度が１５０℃以上のフィラーであるベーマイト粉末（板状、平均粒径１μｍ、アスペクト比１０）：２０００ｇを３回に分けて加え、ディスパーにより２８００ｒｐｍで５時間攪拌して均一なスラリー［多孔質層（Ｃ）形成用スラリー、固形分比率４９．９質量％］を調製した。
【０１６３】
ＰＥ製微多孔膜［多孔質層（Ａ）：厚み８μｍ、空孔率４０％、細孔径０．０３３μｍ、ＰＥの融点１３５℃］を引き取りつつ、その片面に、実施例１において多孔質層（Ｂ）の形成に使用したものと同じ水分散体をマイクログラビアコーターによって塗布し、乾燥して、厚みが８μｍの多孔質層（Ｂ）を形成し、更に、ＰＥ製微多孔膜における多孔質層（Ｂ）形成面と反対側の面に、前記の多孔質層（Ｃ）形成用スラリーを塗布し、乾燥して、厚みが２μｍの多孔質層（Ｃ）を形成することでセパレータを作製した。なお、ＰＥ製微多孔膜の一部には、多孔質層（Ｂ）および多孔質層（Ｃ）を形成しない部分を設けた。
【０１６４】
得られたセパレータにおいては、多孔質層（Ｂ）の単位面積あたりの質量が３．９ｇ／ｍ２であり、多孔質層（Ｃ）の単位面積あたりの質量が２．３ｇ／ｍ２であった。また、このセパレータの多孔質層（Ｂ）の空孔率は５０％、多孔質層（Ｃ）の空孔率は６０％で、多孔質層（Ｃ）における板状ベーマイトの体積含有率は８８体積％であった。更に、このセパレータの多孔質層（Ｃ）は、２５０℃において変形が認められなかったため、その耐熱温度は２５０℃以上といえる。また、このセパレータを静置し、多孔質層（Ｃ）の形成面側を外側として反りが生じることを確認した。
【０１６５】
前記のセパレータ２枚を使用し、図８に示す構造となるように巻回した以外は、実施例１と同様にして巻回電極体を形成し、この巻回電極体を用いた以外は、実施例１と同様にして非水二次電池を作製し、実施例１と同様にして電極および非水電解液のコンディションを整えた。
【０１６６】
実施例６
実施例５で作製したものと同じセパレータ２枚と、実施例１で作製したものと同じ正極および負極とを用いて、図７に示す配置となるように重ねて巻回し、扁平状に押し潰して、図７に示す構造の巻回電極体を形成した。そして、前記の巻回電極体を用いた以外は実施例１と同様にして非水二次電池を作製し、実施例１と同様にして電極および非水電解液のコンディションを整えた。
【０１６７】
実施例７
実施例５で作製したものと同じセパレータ２枚と、実施例１で作製したものと同じ正極および負極とを用いて、図６に示す配置となるように重ねて巻回し、扁平状に押し潰して、図６に示す構造の巻回電極体を形成した。そして、前記の巻回電極体を用いた以外は実施例１と同様にして非水二次電池を作製し、実施例１と同様にして電極および非水電解液のコンディションを整えた。
【０１６８】
実施例８
実施例５で作製したものと同じセパレータ２枚と、実施例１で作製したものと同じ正極および負極とを用いて、図５に示す配置となるように重ねて巻回し、扁平状に押し潰して、図５に示す構造の巻回電極体を形成した。そして、前記の巻回電極体を用いた以外は実施例１と同様にして非水二次電池を作製し、実施例１と同様にして電極および非水電解液のコンディションを整えた。
【０１６９】
比較例３
ＰＥ製微多孔膜の片面全面に多孔質層（Ｂ）を形成し、他面全面に多孔質層（Ｃ）を形成したセパレータを用いた以外は、実施例２と同様にして非水二次電池を作製し、実施例１と同様にして電極および非水電解液のコンディションを整えた。
【０１７０】
実施例５〜８および比較例３の非水二次電池について、実施例１の電池などと同じ方法で、巻回電極体を外装缶に挿入する際の容易さ（挿入性）の評価、最大厚みの標準偏差値測定、放電容量測定および加熱試験を行った。これらの結果を表２に示す。
【０１７１】
なお、表２に示す実施例５〜８および比較例３の非水二次電池の放電容量は、比較例２の電池の放電容量を１００とした場合の相対値である。また、表２では、「電圧降下が認められた個数」の欄に、評価に供した総個数（１０個）中の、毎秒０．１Ｖ以上の速度での電圧降下が認められた電池の個数を示し、「熱暴走した個数」の欄に、前記電圧降下が認められた電池の個数中の、表面温度が１８０℃以上に上昇した電池の個数を示している。
【０１７２】
【表２】
2012204243.tif 000004
【０１７３】
表２から明らかなように、実施例５〜８の電池では、外装缶への挿入時に引っ掛かりが生じた巻回電極体がないか、または極わずかであり、挿入性が良好である。このように挿入性が良好な巻回電極体を有する電池の場合、前記の通り、外装缶への挿入時に傷つきなどが発生し難く、電池の生産性が良好であるといえる。また、実施例５〜８の電池では、最大厚みの標準偏差値が小さく、ばらつきが生じていない（すなわち、厚みが非常に大きい巻回電極体によって外装缶が変形した電池が含まれていない）。このような点からも、実施例５〜８の電池は、生産性が良好であるといえる。
【０１７４】
更に、実施例５〜８の電池では、放電容量の低下も殆ど見られず、良好に充放電できることも確認できた。
【０１７５】
なお、実施例５〜８の電池では、加熱試験時に、１０個中２〜５個において電圧降下が生じている。これは、耐熱性の高い多孔質層（Ｃ）の作用によって、セパレータ全体の熱収縮が抑制されたものの、多孔質層（Ｃ）の未形成部における多孔質層（Ａ）の収縮によって、多孔質層（Ｃ）の形成部の端部近傍が変形し、この部分で正極と負極とが接触したためであると考えられる。しかし、実施例５〜８の電池のうち、電圧降下が生じたものの全てで熱暴走は生じておらず、多孔質層（Ｂ）の作用によって多孔質層（Ａ）の収縮前に良好にシャットダウンが生じ、電池内での反応が効果的に抑制されていると考えられる。
【符号の説明】
【０１７６】
１０  巻回電極体
２０  正極
３０  負極
４０、５０  セパレータ
４１、５１  多孔質層（Ａ）
４２、５２  多孔質層（Ｂ）
４３、５３  多孔質層（Ｃ）
【図１】
2012204243.tif 000005
【図２】
2012204243.tif 000006
【図３】
2012204243.tif 000007
【図４】
2012204243.tif 000008
【図５】
2012204243.tif 000009
【図６】
2012204243.tif 000010
【図７】
2012204243.tif 000011
【図８】
2012204243.tif 000012